(57)【要約】重合体の又は低い分子量の、カルバゾール化合物は、式（１）のカルバゾールの多量体のユニットを含み、ここで各々のカルバゾールのユニットは、置換されなくてもよく、又は一つ以上の置換基で置換されてもよく、且つ、有機電界発光デバイスで用いるために、ｎは、２以上である。カルバゾール化合物は、正孔を注入する電極からの容易な正孔の注入を提供すると共に、三重項の発光体の化合物と組み合わせられるとすれば、高い効率の電界発光デバイスが得られることを可能とする相対的に三重項の準位を有する。
2006520409.tif 000002
【特許請求の範囲】
【請求項１】
式（Ｉ）
【化１】
2006520409.tif 000055
のカルバゾールの多量体のユニットを含むカルバゾールの化合物であって、
各々のカルバゾールのユニットは、置換されなくてもよく、又は、一つ以上の置換基で置換されてもよく、且つ、
ｎは、２以上である、
カルバゾールの化合物。
【請求項２】
前記カルバゾールの多量体のユニットは、２，２’−ビカルバゾール−ジイルのユニットを含む、請求項１に記載のカルバゾールの化合物。
【請求項３】
前記カルバゾールの多量体のユニットは、３，３’−ビカルバゾール−ジイルのユニットを含む、請求項１に記載のカルバゾールの化合物。
【請求項４】
前記カルバゾールの化合物は、式（Ｘ）
【化２】
2006520409.tif 000056
のカルバゾールの多量体のユニットを含む繰り返しのユニットを有する重合体であり、
各々のカルバゾールのユニットは、置換されなくてもよく、又は、一つ以上の置換基で置換されてもよく、且つ
Ｒ３は、各々の存在において同じ又は異なる、４０個よりは多くない水素でない原子を有する、アルキル、ヘテロアルキル、アリール、又はヘテロアリールの置換基であり、
ｎ１及びｎ３は、０を含む整数であり、
ｎ２は、０又は１であり、且つ
（ｎ１＋ｎ２＋ｎ３）≧２である、
請求項１、２又は３に記載のカルバゾールの化合物。
【請求項５】
請求項１、２、３、又は４に記載のカルバゾールの化合物及び該カルバゾールの化合物からのエネルギーを受けることが可能な発光性の化合物の組み合わせ。
【請求項６】
前記発光性の化合物は、三重項の発光体の化合物である、請求項５に記載の組み合わせ。
【請求項７】
約２１，０００ｃｍ−１以上のエネルギーを備えた最低の三重項の準位を有する電荷を輸送する共役した化合物及び約２１，０００ｃｍ−１以下のエネルギーを備えた発光準位を有する三重項の発光体の化合物の組み合わせ。
【請求項８】
約２２，０００ｃｍ−１以上のエネルギーを備えた最低の三重項の準位を有する電荷を輸送する共役した化合物及び約２２，０００ｃｍ−１以下のエネルギーを備えた発光準位を有する三重項の発光体の化合物の組み合わせ。
【請求項９】
前記化合物は、重合体である、請求項７又は８に記載の組み合わせ。
【請求項１０】
前記化合物又は重合体は、請求項１、２、３又は４のいずれか一項に記載の化合物又は重合体である、請求項６、７、８又は９に記載の組み合わせ。
【請求項１１】
前記電荷を輸送する共役した化合物の最高被占軌道は、約５．４ｅＶ以下のエネルギーを有する、請求項７又は８に記載の組み合わせ。
【請求項１２】
前記電荷を輸送する共役した化合物の最高被占軌道は、約５．３ｅＶ以下のエネルギーを有する、請求項７又は８に記載の組み合わせ。
【請求項１３】
請求項１、２、３若しくは４のいずれか一項に記載のカルバゾールの化合物又は請求項５、６、７、８、９、１０、１１若しくは１２に記載の組み合わせを含む電界発光デバイス。
【発明の詳細な説明】
【技術分野】
【０００１】
本発明は、カルバゾール化合物及び有機電界発光デバイスにおけるこのような化合物の使用に関する。
【背景技術】
【０００２】
電界発光（ＥＬ）デバイスは、適切な電圧をその電極に印加するとき、光を放出するデバイスである。電界発光デバイスが、電荷の輸送及び／又は光の放出を促進する一つ以上の有機化合物を含むとすれば、それは、一般に、有機電界発光デバイスと呼ばれる。有機電界発光デバイスは、いずれの色も放出すると共に、このようなデバイスを表示及び照明の用途に適するものにする、薄い、軽量の、柔軟な、及び／又は大面積のものであるように作ることができる低電圧のデバイスである。有機電界発光デバイスは、以後、小分子の電界発光デバイスともまた呼ばれる、相対的に低い分子量の有機化合物、又は、以後、重合体の電界発光デバイスと呼ばれる、高い分子量の化合物を含んでもよい。
【０００３】
有機電界発光デバイスで用いる有機化合物は、小分子及び重合体の両方ともに、一般に、電荷の輸送及び／又は電磁スペクトルの可視の範囲における光の放出を促進するために、共役させられる。有機電界発光デバイスで用いる多くの異なる共役した化合物が、従来、当技術において提案されてきたが、望ましい性質を有する電界発光デバイスが得られることを可能にする、さらなる共役した化合物に対する要求がまだある。
【発明の開示】
【発明が解決しようとする課題】
【０００４】
よって、本発明の目的は、とりわけ、有機電界発光デバイスにおいて適切に使用することができる、さらなる共役した化合物を提供することである。
【課題を解決するための手段】
【０００５】
本発明と一致して、この目的は、式（Ｉ）
【０００６】
【化３】
2006520409.tif 000003
のカルバゾールの多量体のユニットを含むカルバゾール化合物によって達成され、ここで各々のカルバゾールのユニットは、置換されなくてもよく、又は、一つ以上の置換基で置換されてもよく、且つ、ｎは、２以上である。
【発明を実施するための最良の形態】
【０００７】
好ましくは、２≦ｎ≦１００，０００、より詳しくは２≦ｎ≦１０，０００である。より好ましくは、２≦ｎ≦１０、又はｎ＝２、３、４、又は５である。
【０００８】
本発明と一致する化合物を、他の化合物との組み合わせで使用することが適切であるとすれば、赤色、緑色、又は青色の光の放出を提供するために、適切に使用することができる。より詳しくは、このようなものとして使用されるとき、本発明と一致する化合物を、青色の光を放出する電界発光デバイスを提供するために、使用してもよい。
【０００９】
さらに、本発明と一致する化合物を、酸化スズインジウムのような高い仕事関数の材料の仕事関数に匹敵するエネルギーを有する正孔を受け入れる準位を備えた電界発光デバイスを提供するために、使用してもよい。特に、本発明と一致する化合物の最高被占軌道のエネルギーによって表現される、正孔を受け入れる準位のエネルギーは、約５．４ｅＶ以下であってもよい。
【００１０】
なお、さらに、光の放出の高い量子収率を有する受容体の化合物へエネルギーを移動させるための供与体の化合物として、本発明と一致する化合物を、適切に使用してもよく、ここでエネルギーは、励起子及び／又は電荷の形態をとってもよい。より詳しくは、このような受容体の化合物は、赤色、緑色、又は青色の発光性の化合物であってもよい。供与体−受容体の系は、多色の電界発光デバイスにおいて、特に好都合なものである。受容体は、典型的には、供与体及び受容体が、単一の層の一部として提供されるとすれば、異なる発光性の領域の過程が、供与体によって決定されると共に、従って、放出される色にかかわらず、本質的に同一であるほどの少ない量で、存在する。さらに、電荷の注入及び輸送は、供与体の化合物によって、本質的に決定され、従って、本質的に色に無関係なものである。
【００１１】
また、本発明と一致する化合物又はより詳しくは重合体を、電界発光デバイスを提供するために、使用してもよく、ここで動作中に、エネルギーは、本発明と一致する化合物（供与体）から、高い効率を備えた赤色及び／又は緑色及び／又は青色の三重項の発光体（受容体）へ、移動させられ、このような使用は、緑色及び／又は赤色の光を放出する三重項の発光体へのエネルギーの移動を可能とするために、エネルギーの点で十分に高い三重項の準位を有する本発明と一致する化合物又は重合体で、可能とさせられる。特に、三重項のエネルギーは、少なくとも、約２０，０００ｃｍ−１、２１，０００ｃｍ−１、又はさらに良くは、２２，０００ｃｍ−１であってもよい。
【００１２】
また、本発明と一致するカルバゾール化合物を、高い効率を有する電界発光デバイスを提供するために、使用してもよい。
【００１３】
このようなものとして除外されたカルバゾール化合物は、９，９’−ジエチル−３，３’−ビ−９Ｈ−カルバゾール、９，９’−ジフェニル−３，３’−ビ−９Ｈ−カルバゾール、［３，３’−ビ−９Ｈ−カルバゾール］−９，９’−ジヘキサン酸、９，９’−ジオクチル−［３，３’−ビ−９Ｈ−カルバゾール］−６，６’−ジカルボニル＝クロリド、９，９’−ジオクチル−［２，２’−ビ−９Ｈ−カルバゾール］−７，７’−ジカルボン酸、９，９’−ジオクチル−ビス（９Ｈ−ヒドロキシエチル）エステル、単独重合体、２，２’−ビ−９Ｈ−カルバゾール、９，９’−ジエチル−２，２’−ビ−９Ｈ−カルバゾール、及び式（Ｉ）の２，２’が連結されたカルバゾール化合物であり、ここで、いずれの及び全てのベンゼン環についてもｎ＝４、ｋ≦１、ｍ≦１である。
【００１４】
好適なものは、式（Ｉａ）
【００１５】
【化４】
2006520409.tif 000004
のカルバゾールの単量体のユニットを含むカルバゾール化合物であり、ここで
Ｒ１、Ｒ２は、各々の存在において同じ又は異なる、４０未満の水素でない原子の合計数を有する置換基であり、
ｋ、ｍは、各々の存在において同じ又は異なる、０、１、２、又は３であり、
ｎは、２以上の整数である。
【００１６】
適切には、
Ｒ１、Ｒ２は、各々の存在において同じ又は異なる、Ｒ４、Ｒ５、Ｒ７、又はＲ８であり、ここで、
Ｒ４は、−Ｏ−、−ＯＣ（＝Ｏ）−、−Ｃ（＝Ｏ）Ｏ−、−Ｓ−、二級の窒素、三級の窒素、四級の窒素、−ＣＲ４５＝ＣＲ４６−、−Ｃ≡Ｃ−、−Ｃ（＝Ｏ）−、−Ｃ（＝Ｏ）ＮＲ４５−、−ＮＲ４５Ｃ（＝Ｏ）−、−Ｓ（＝Ｏ）−、−Ｓ（＝Ｏ）２−、又は−Ｘ６−で、自由選択で一回以上中断された、Ｃ１−Ｃ２０の環式又は非環式の直鎖又は分岐のアルキルである、及び／又は、Ｒ５、Ｒ７、Ｒ８で一回以上置換されたものであり、
Ｒ５は、Ｃ５−Ｃ３０のアリールであり、ここで、自由選択で、芳香族の炭素原子の一つ以上は、Ｎ、Ｏ、又はＳで交換され、且つ、自由選択で、芳香族の炭素原子の一つ以上は、基Ｒ４、Ｒ７、Ｒ８を所持し、
Ｒ７は、−ＣＮ、−ＣＦ３、−ＣＳＮ、−ＮＨ２、−ＮＯ２、−ＮＣＯ、−ＮＣＳ、−ＯＨ、−Ｆ、−ＰＯ２、−ＰＨ２、−ＳＨ、−Ｃｌ、−Ｂｒ、−Ｉであり、
Ｒ８は、−Ｃ（＝Ｏ）Ｒ４５、−Ｃ（＝Ｏ）ＯＲ４５、−Ｃ（＝Ｏ）ＮＲ４５Ｒ４６、−ＮＨＲ４５、−ＮＲ４５Ｒ４６、−Ｎ（＋）Ｒ４５Ｒ４６Ｒ４７、−ＮＣ（＝Ｏ）Ｒ４５−、−ＯＲ４５、−ＯＣ（＝Ｏ）Ｒ４５、−ＳＲ４５、−Ｓ（＝Ｏ）Ｒ４５、−Ｓ（＝Ｏ）２Ｒ４５であり、ここで、
Ｒ４５、Ｒ４６、Ｒ４７は、同じ又は異なる、Ｈ、Ｒ４、又はＲ５であり、
Ｘ６は、Ｃ４−Ｃ３０のアリーレンであり、ここで、自由選択で、芳香族の炭素原子の一つ以上は、Ｎ、Ｏ、又はＳで交換され、且つ、自由選択で、芳香族の炭素原子の一つ以上は、基Ｒ４、Ｒ７、Ｒ８を所持する。
【００１７】
本発明の好適な実施形態において、一つ以上の連続的なカルバゾールのユニットは、それらの位置を介して、互いに接続される、言い換えれば、カルバゾールの単量体のユニットは、式（ＩＩ）
【００１８】
【化５】
2006520409.tif 000005
の２，２’−ビカルバゾール−７，７’−ジイルのユニットのような２，２’−ビカルバゾール−ジイルのユニットを含み、ここで、添え字及び記号は、上文のような意味を有する。カルバゾールの多量体の連続的なカルバゾールのユニットの各々の対が、２，２’−ビカルバゾール−ジイルのユニット又はより詳しくは２，２’−ビカルバゾール−７，７’−ジイルのユニットであることは、好適である。
【００１９】
本発明のより好適な実施形態においては、カルバゾールの単量体のユニットは、式（ＩＩＩ）
【００２０】
【化６】
2006520409.tif 000006
の３，３’−ビカルバゾール−６，６’−ジイルのユニットのような３，３’−ビカルバゾール−ジイルのユニットを含み、ここで添え字及び記号は、上文のような意味を有する。カルバゾールの多量体の連続的なカルバゾールのユニットの各々の対が、３，３’−ビカルバゾール−ジイルのユニット又はより詳しくは３，３’−ビカルバゾール−６，６’−ジイルのユニットであることは、好適である。
【００２１】
３，３’−ビカルバゾール−６，６’−ジイルのユニットを含む化合物は、高い効率を有する電界発光デバイスを提供する。式（Ｉ）において、各々の置換基Ｒ１及びＲ２の水素でない原子の合計数は、好ましくは、２０未満、いっそう、より詳しくは、１２以下、なお、より詳しくは、６以下である。
【００２２】
さらに、各々の個々のカルバゾールのユニットのｋ及びｍは、ｋ＋ｍ≦２、好ましくは、ｋ＋ｍ≦１又はｋ＋ｍ＝０を満足する。
【００２３】
より詳しくは、各々の個々のカルバゾール−ジイルのユニットにおける置換基Ｒ１及びＲ２の水素でない炭素原子の合計数は、４０未満、好ましくは２０未満、又はより好ましくは１０未満である。
【００２４】
置換基Ｒ１及びＲ２における少ない数の水素でない原子は、本発明と一致する化合物が、電界発光デバイスで使用されるとすれば、置換基が、典型的には、電荷の注入、輸送、又は光の放出に関係しないので、特に好都合である。
【００２５】
Ｒ４は、より詳しくは、メチル、エチル、ｉ−プロピル、ｎ−プロピル、ブチル、シクロペンチル、及びシクロへキシルのような、Ｃ１−Ｃ６の（ヘテロ）アルキルとして定義される。
【００２６】
Ｒ５は、より詳しくは、置換された若しくは置換されてない、フラニル、チエニル、及びピロリル、シクロペンタジエニル、ブタジエニル；トリル、キシリル、トリメチルフェニル、メトキシフェニル、ジメトキシフェニル、ブトキシフェニル、ジブトキシフェニル、ペントキシフェニルのような置換されてない若しくは置換されたフェニル、又は、ピリミジル、ピリジニル、及びピラジニルのようなヘテロフェニル、ビフェニル、並びにナフチルのようなＣ４−Ｃ１８の（ヘテロ）アリールとして定義される。Ｒ７は、好ましくは、Ｆ、ＣＦ３、又はＮＨ２である。
【００２７】
Ｒ８は、好ましくは、メトキシ、エトキシ、ｎ−プロポキシ、ｉ−プロポキシ、ブトキシ、シクロペンチルオキシ、シクロへキシルオキシのような、Ｃ１−Ｃ６の（ヘテロ）アルコキシである。Ｒ８は、また、Ｃ４−Ｃ１８のアリールオキシであってもよく、ここでアリールは、より詳しくは上文で定義されるようなＲ５である。また、Ｒ８は、メチルアミノのようなＣ１−Ｃ６のモノアルキルアミノ、フェニルアミノ及びナフチルアミノのようなＣ６−Ｃ１２のアリールアミノ、ジエチルアミノのようなＣ１−Ｃ６のジアルキルアミノ、又はジフェニルアミノのようなＣ６−Ｃ１２のジアリールアミノであってもよい。Ｘ６は、好ましくは、置換されてない又は置換されたフェニレンである。
【００２８】
本発明と一致するカルバゾールの化合物、低い分子量のカルバゾール化合物のみならずカルバゾールの重合体は、式（Ｉ）、（Ｉａ）、（ＩＩ）、又は（ＩＩＩ）のカルバゾールの多量体のユニット以外の共役したユニットを含んでもよい。このような付加的な共役したユニットは、多量体の末端のカルバゾールのユニットにおけるダングリングボンドに付けられる。一つ以上の付加的な共役したユニットを、付加的な共役したユニットからカルバゾールの多量体のユニットまでの共役した経路が存在しないように、飽和のユニットを介して連結させてもよいが、好ましくは、付加的な共役したユニットは、共役系を構築するために、カルバゾールの多量体のユニットに直接連結される。好ましくは、カルバゾール化合物は、式（ＩＶ）
【００２９】
【化７】
2006520409.tif 000007
のものであり、ここで、
Ａ１及びＡ２は、各々の存在において同じ又は異なる、−ＣＲ１１＝ＣＲ１２−であり、ここで、
Ｒ１１及びＲ１２は、同じ又は異なる、Ｈ、メチル、ＣＦ３、Ｆ、ＣＮ、フェニル、−Ｎ＝Ｎ−、−ＣＲ１１＝Ｎ−、−ＮＲ４５−、−Ｏ−、−Ｓ−、−Ｃ≡Ｃ−、又はＣ４−Ｃ５０のアリールであり、ここで、自由選択で、一つ以上の芳香族の炭素原子は、Ｏ、Ｓ、又はＮで置換され、且つ、自由選択で、一つ以上の炭素原子は、Ｒ１で置換される。より詳しくは、Ａ１及びＡ２は、各々の存在において同じ又は異なる、置換されてない又は置換された、フェニレン、ピリミジニレン、ピリジニレン、ピラジニレン、チエニレン、フランジイル、ピロールジイル、ナフタレンジイル、チアジアゾール−ジイル、オキサジアゾール−ジイル、アントラセン−ジイル、フェナントレン−ジイル、ベンゾチアジアゾール、６，７−ジヒドロフェナントレン−ジイル、ピレン−ジイル、５，６，９，１０−テトラヒドロピレン−ジイルである。添え字ａ１及びａ２は、同じ又は異なるものであり、ａ１＋ａ２＝１から１０まで、好ましくは、１、２、３、又は４のような、１から５までである。
【００３０】
特に、カルバゾール化合物が、有機電界発光デバイスで用いるものであるとすれば、付加的な共役したユニットは、このようなデバイスにおいて電荷の注入（ＣＩ）、電荷の輸送（ＣＴ）、及び／又は光の放出（ＬＥ）に用いるものであることが知られたユニットであるように、選択され、ここで電荷の輸送及び／又は光の放出は、電子の注入（ＥＩ）及び／又は輸送（ＥＴ）及び／又は正孔を注入する（ＨＩ）及び／又は輸送（ＨＴ）のユニット、ホールを遮断する（ＨＢ）又は電子を遮断する（ＥＢ）、電荷及び／又は励起子を捕捉するユニット、励起子を遮断するユニット、励起子の移動のユニット、一重項の光の放出（ＳＥ）及び／又は三重項の光の放出（ＴＥ）に関する。
【００３１】
一般に、共役した原子が、上で述べた官能性のいずれも提供してもよいのに対して、飽和の原子は、電荷及び／又は励起子を遮断する官能性を提供する。
【００３２】
式（ＩＶ）の好適なカルバゾール化合物は、ａ１＝ａ２＝１又はａ１＋ａ２＝１であると共にＡ１及びＡ２が、１，４−フェニレン又は１，３−フェニレン、１，４−フェニレンビニレン又は１，３−フェニレンビニレン、ビフェニレン、ターフェニレン、及びフェニレンビニレンフェニレン、ビフェニレンビニレン、ナフチレン、特に２，６−ナフチレン、２，７−ナフチレン、フェナントレン−ジイル、５，６−ジヒドロフェナントレン−ジイル、ピレン−ジイル、及びアントラセン−ジイルのような、同じ又は異なる、置換されてない又は置換されたフェニレンであるものであり、ここで、これらの（ヘテロ）アリールの各々は、置換されなくてもよく、又は、一つ以上の置換基Ｒ１で置換されてもよい。また、チエニレンビニレン、エチレンジオキシ−チエニレン、フェニレン−Ｎ−、ペリレン−ジイル、アクリジン−ジイル類、及びクマリン−ジイル類を使用してもよい。特定の使用のものは、（Ａ１）ａ１及び（Ａ２）ａ２が、同じ又は異なる、式（Ｖ）、（ＶＩ）、（ＶＩＩ）、又は（ＶＩＩＩ）
【００３３】
【化８】
2006520409.tif 000008
のものであり、ここで、
Ｒ９は、同じ又は異なる、Ｒ１又はＲ２であり、
ｐ、ｑ、ｒ、及びｓは、同じ又は異なる、１から１０まで、特に２から５までである。添え字ｋ及びｍ並びに記号Ｒ１、Ｒ２、Ｒ１１、及びＲ１２は、上文のような（好適な）意味を有する。式（ＶＩＩ）において、Ｒ１１、及びＲ１２は、好ましくは、Ｈ又はＣＨ３又はフェニル又はＦ又はＣＮ、より好ましくはＨである。合成を促進するために、式（Ｖ）及び（ＶＩ）において、フルオレン−２，７−ジイルのユニットは、好適なものである。フルオレン−３，６−ジイルのユニットは、高エネルギーの三重項の準位を得るために、好適なものである。好ましくは、Ｒ９は、置換された又は置換されてないフェニル、特にＣ１−Ｃ１０のアルコキシ若しくはアルキルで置換されたもの、又は、メチル、エチル、ジメチルへキシルのようなＣ１−Ｃ１０のアルキルである。
【００３４】
好ましくは、カルバゾール化合物は、カルバゾールの多量体と一緒に、電子を注入する及び／又は輸送の繰り返しのユニットを含む。オキサジアゾールの複素環及び８−ヒドロキシキノリン又は８−キノリノールの金属錯体は、このような電子を注入する及び／又は輸送の能力を提供することが知られている。好適なものは、このような複素環を含む化合物が、高い三重項のエネルギーを有すると、オキサジアゾールである。特に好適なものは、式（ＶＩＩＩ）に従うユニットである。カルバゾール化合物が、このような三重項の発光体への励起子の移動を促進する及び／又はこのような三重項の発光体からの逆戻りの移動を回避することもあるような、三重項の発光体、特に緑色の三重項の発光体と組み合わせられるとすれば、高い三重項のエネルギー準位は、高い効率の電界発光デバイスに好都合である。
【００３５】
また、ユニットＡ１及び／又はＡ２は、三重項の発光する発色団を含むユニットであってもよい。好適なものは、大きいスピン−軌道結合を有する、三重項の発光する発色団である。一般に、スピン−軌道結合は、Ｂｒ、Ｒｕ、Ｒｈ、Ｐｄ、Ｉｎ、Ｉ、Ｈｆ、Ｔａ、Ｏｓ、Ｉｒ、Ｐｔ、Ａｕ、Ｈｇ、Ｔｌ、Ｐｂ、Ｚｎ、及びＢｉ、又は、Ｌａ、Ｐｒ、Ｎｄ、Ｅｕ、Ｇｄ、Ｔｂ、Ｄｙ、Ｈｏ、Ｅｒ、及びＴｍのような希土類の金属のような重い原子が含まれるとき、増加する。Ｂｒ及びＩを、都合のよいことに、共有結合した置換基として導入してもよいのに対して、他の元素は、配位子と共に錯化された対応するイオンの形態で、適切に含まれてもよく、ここで、配位子は、カルバゾールの多量体に共有結合させられる、有機の部位である。このような三重項の発光する錯体は、それらの純粋な光の放出及び高い三重項の発光の効率の技術において、周知であると共に、特に、Ｐｔ及びＩｒのポルフィリン及びフタロシアニンの錯体を含む。
【００３６】
適切な三重項の発光体は、米国特許第６，３０３，２３８号明細書、米国特許第６，３１０，３６０号明細書、国際公開第００／７０６５５号パンフレット、国際公開第０１／４１５１２号パンフレット、及び国際公開第０１／３９２３４号パンフレットに開示されたものを含むが、それらに限定されない。さらに、Ｉｎｏｒｇ．Ｃｈｅｍ．４０（２００１）、第１７０４頁におけるＬａｍａｎｓｋｉ等及びＪ．Ａｍ．Ｃｈｅｍ．Ｓｏｃ．１２３（２００１）第４３０４頁におけるＬａｍａｎｓｋｉ等は、橙色−赤色の発光体、イリジウム（ＩＩＩ）ビス（２−フェニルキノリル−Ｎ，Ｃ２’）アセチルアセトナート、赤色の発光体、イリジウム（ＩＩＩ）ビス（２−（２’−ベンゾチエニル）ピリジナト−Ｎ，Ｃ３’）（アセチルアセトナート）、イリジウム（ＩＩＩ）ビス（２−（２’−チエニル）ピリジナト−Ｎ，Ｃ３’）（アセチルアセトナート）、イリジウム（ＩＩＩ）ビス（２，４−ジフェニルオキサゾラト−１，３−Ｎ，Ｃ２’）（アセチルアセトナート）、イリジウム（ＩＩＩ）ビス（３−（２−ベンゾチアゾリル）−７−（ジエチルアミノ）−２Ｈ−１−ベンゾピラン−２−オンナト−Ｎ’，Ｃ４）（アセチルアセトナート）、イリジウム（ＩＩＩ）ビス（２−（２−ナフチル）ベンゾチアゾラト−Ｎ，Ｃ２’）（アセチルアセトナート）、及びイリジウム（ＩＩＩ）ビス（２−フェニルオキサゾリナト−Ｎ，Ｃ２’）（アセチルアセトナート）を開示する。また、商業的に入手可能な２，３，７，８，１２，１３，１７，１８−オクタエチル−２１Ｈ，２３Ｈ−ポルフィリン白金（ＩＩ）を使用してもよい。
【００３７】
特に関心のあるものは、式Ｍ３＋ＣＬ−３ＵＬの錯体であり、ここで、Ｍ＝Ｅｕ又はＴｂであり、ＣＬ−は、（２Ｚ）−３−ヒドロキシ−１，３−ジフェニルプロプ−２−エン−１−オン又は（４Ｚ）−５−ヒドロキシ−２，２，６，６−テトラメチルヘプト−４−エン−３−オン又は（３Ｚ）−１，１，１−トリフルオロ−４−ヒドロキシ−４−（２−チエニル）ブト−３−エン−２−オンの共役塩基のような、イオンの電荷を補償するための負に帯電した配位子であり、且つ、ＵＬは、４，７−ジフェニル−１，１０−フェナントロリン、１，１０−フェナントロリン、若しくは２，２’−ビピリジン、又はそれらの組み合わせのような、帯電してない配位子である。
【００３８】
どんな理論によっても束縛されることが望まれない一方で、発明者等は、本発明と一致するカルバゾール化合物を備えた高い効率のＥＬデバイスが、三重項の発光体と組み合わせられるとすれば、容易な正孔の注入を達成するポリ（フェニレンビニレン）類に匹敵するエネルギーを有する最高被占軌道の及びエネルギーの点で高い、特に青色の光子でないとすれば、少なくとも緑色に対応するエネルギーである三重項の準位の組み合わせによることを信じる。このような高い三重項は、注入された正孔及び電子の再結合によって形成された三重項の励起子が、カルバゾール化合物への三重項の発光体に存する励起子の逆戻りの移動を予防する一方で、取り入れられることを可能にするであろう。のような、本発明と一致するカルバゾール化合物のような、有機の共役化合物は、それ自体、一般に、伴われた遷移が禁制遷移であると、非常に低い効率の三重項の光の放出を有することが信じられている。
【００３９】
カルバゾール化合物は、低い分子量のカルバゾール化合物、特に小分子の有機電界発光デバイスで用いるのに適切なものであってもよい。典型的には、低い分子量の化合物は、式（ＩＸ）
【００４０】
【化９】
2006520409.tif 000009
のものであり、ここで、
Ｒ１３及びＲ１４は、同じ又は異なる、Ｒ１、Ｒ２、Ｒ１−（Ａ１）ａ１、又はＲ２−（Ａ２）ａ２であり、且つ、Ｒ３は、４０個よりも多くはない水素でない原子を有する、アルキル、ヘテロアルキル、アリール、又はヘテロアリールの置換基であり、ここで、Ｒ１、Ｒ２、Ａ１、及びＡ２並びに添え字ａ１、ａ２、ｋ、ｍ、及びｎは、上文のような（好適な）意味を有する。
【００４１】
好適なものは、各々の存在においてｎ＝２又は３又は４であり、ｋ＝ｍ＝０であり、Ｒ１３＝Ｒ１４＝Ｈであり、且つ、Ｒ３は、メチル、エチル、ｉ−プロピル、ｎ−プロピル、ブチル、シクロペンチル、シクロへキシル、ペンチル、ヘプチル、オクチル、ジメチルオクチルのようなＣ１−Ｃ２２の分岐した若しくは分岐してないアルキル、メトキシ、エトキシ、ｎ−プロポキシ、ｉ−プロポキシ、ブトキシ、シクロペンチルオキシ、シクロへキシルオキシ、ペンチルオキシ、ヘプチルオキシ、オクチルオキシ、デシルオキシのようなＣ１−Ｃ２２の分岐した若しくは分岐してないアルコキシ、置換された若しくは置換されてない、フラニル、チエニル、及びピロリルのような置換された若しくは置換されてないＣ４−Ｃ１８の（ヘテロ）アリール、シクロペンタジエニル、ブタジエニル；トリル、キシリル、トリメチルフェニル、メトキシフェニル、ジメトキシフェニル、ブトキシフェニル、ジブトキシフェニル、ペントキシフェニルのような置換されてない若しくは置換されたフェニル、又はピリミジル、ピリジニル、及びピラジニルのようなヘテロフェニル、ビフェニル、並びにナフチルである。
【００４２】
また、好適なものは、Ｒ１３＝Ｒ１−（Ａ１）ａ１及びＲ１４＝Ｒ２−（Ａ２）ａ２であり、ここで、−（Ａ１）ａ１及び−（Ａ２）ａ２は、式（Ｖ）、（ＶＩ）、（ＶＩＩ）、及び（ＶＩＩＩ）のユニットであり、ここで、記号及び添え字は、上文で記載した意味を有する。
【００４３】
本発明と一致するカルバゾール化合物の好適な実施形態においては、カルバゾール化合物は、カルバゾールの重合体である。本発明の文脈においては、用語“重合体”は、“オリゴマー”、“単独重合体”、“共重合体”、“三元重合体”、“四元重合体”、及びより高次の同族体を含む。
【００４４】
特に、カルバゾール化合物は、式（Ｘ）
【００４５】
【化１０】
2006520409.tif 000010
のカルバゾールの多量体のユニットを含む繰り返しのユニットを有する重合体であり、ここで各々のカルバゾールのユニットは、置換されてなくてもよく、又は、一つ以上の置換基で置換されてもよく、且つＲ３は、各々の存在において同じ又は異なる、４０個よりも多くはない水素でない原子を有する、アルキル、ヘテロアルキル、アリール、又はヘテロアリールの置換基であり、ｎ１及びｎ３は、０を含む整数であり、ｎ２は、０又は１であり、且つ（ｎ１＋ｎ２＋ｎ３）≧２である。
【００４６】
カルバゾールの重合体は、２個から１００，０００個の、より詳しくは約５個から１０，０００個の、より詳しくは約１０個から１０００個の、繰り返しのユニットを有する鎖を含有してもよい。
【００４７】
特に、その重合体は、式（Ｘａ）
【００４８】
【化１１】
2006520409.tif 000011
のユニットを含み、ここで、
Ｒ１及びＲ２並びに添え字ｋ及びｍは、上文で定義したような（好適な）意味を有する。
【００４９】
本発明と一致するカルバゾールの重合体は、直鎖又は架橋された重合体であってもよく、直鎖の重合体、より詳しくは、側鎖の重合体は、式（Ｘ）のユニットを、側基又は主鎖のユニットとして含む。
【００５０】
側鎖の重合体は、典型的には、式（ＸＩ）
【００５１】
【化１２】
2006520409.tif 000012
のカルバゾールの多量体を含み、ここで
（ｎ１＋ｎ３）≧１、より詳しくは、（ｎ１＋ｎ３）＝１、２、又は３、好ましくは１又は２である。側基は、カルバゾールの多量体のユニットの窒素原子を介して、重合体の主鎖に接続される。添え字ｋ及びｍのみならず、基Ｒ１、Ｒ２、Ｒ３、Ｒ１３、及びＲ１４は、式（ＩＸ）に関して定義したような（好適な）意味を有する。
【００５２】
あるいは、カルバゾールの重合体は、式（ＸＩＩ）
【００５３】
【化１３】
2006520409.tif 000013
のカルバゾールの多量体を含む繰り返しのユニットを有する側鎖の重合体であり、ここで、
ｎ１≧２であり、より詳しくは、ｎ１は、２から１０であり、好ましくは、２又は３である。添え字ｋ及びｍのみならず、基Ｒ１、Ｒ２、Ｒ３、及びＲ１３は、式（ＸＩ）に関して定義したような（好適な）意味を有する。
【００５４】
式（ＸＩ）及び（ＸＩＩ）に従う側鎖の基を、当技術において周知の主鎖に連結させてもよく、このような主鎖は、式（ＸＩ）又は（ＸＩＩ）に従って側基で官能化された、一つ以上のビニレン、スチレン、プロペン、又はアクリラート（メタクリラート）の単量体をラジカル重合させることによって得られたものを含む。また、ポリエステル類、ポリカーボナート類、ポリアミド類、ポリイミド類、及びポリエーテル類のような、縮合重合によって得られた主鎖を、使用してもよい。
【００５５】
好ましくは、カルバゾールの多量体のユニットは、直鎖の重合体の主鎖の一部であり、その場合には、重合体は、式（Ｘ）又は（Ｘａ）のカルバゾールの多量体を含んでもよい繰り返しのユニットを有し、ここでｎ３＝０、ｎ２＝０、及びｎ１≧１であり、好ましくは、ｎ１は、１から１０まで、又はより好ましくは、１若しくは２である。好適な主鎖のカルバゾールの重合体は、式（ＸＩＩＩ）
【００５６】
【化１４】
2006520409.tif 000014
のカルバゾールの多量体のユニットを含む繰り返しのユニットを有するものであり、ここで、添え字ｋ、ｍ、及びｎのみならず、基Ｒ１、Ｒ２、及びＲ３は、上文で定義したような（好適な）意味を有する。
【００５７】
側鎖又は主鎖のカルバゾールの重合体は、単独重合体であってもよいが、また、共重合体又はより高次の同族体を提供するために複数の別個の繰り返しのユニットを含んでもよい。主鎖の共重合体などは、飽和のものであってもよい、付加的な繰り返しのユニットを含んでもよく、隣接する共役した繰り返しのユニットが、不飽和の原子によって接続されないように、一つ以上の飽和の（炭素）原子を含むことを意味し、その特定の例は、ポリエステル類、ポリエーテル類、ポリオレフィン類、ポリアクリラート類（ポリメタクリラート類）、ポリイソシアナート類、ポリスチレン類、ポリアミド類、ポリ（ビニル＝アセタート）類、及びポリイミド類に生じる繰り返しのユニットを含むが、それらには限定されない。
【００５８】
しかしながら、好ましくは、電界発光デバイスで使用するとき、カルバゾールの重合体の応力寿命を改善するために、及び／又は、本発明と一致するカルバゾールの重合体の電荷の輸送及び／又は光の放出の性質を変更するために、さらなる繰り返しのユニットは、それらに隣接する繰り返しのユニットの間における共役の経路を構築する、共役したユニットである。特に、式（ＸＩＩＩ）の繰り返しのユニットは、一方の側で共役した繰り返しのユニット（Ａ１）ａ１に及び他方の側で共役した繰り返しのユニット（Ａ２）ａ２に接続され、ここで、Ａ１、Ａ２、ａ１、及びａ２は、式（ＩＶ）に関して上文で定義したような（好適な）意味を有する。
【００５９】
カルバゾール化合物は、低い分子量及び重合体の両方ともに、単量体が得られることもある単量体のみならず、たとえば、Ｈｏｕｂｅｎ−Ｗｅｙｌ、Ｍｅｔｈｏｄｅｎ  ｄｅｒ  Ｏｒｇａｎｉｓｃｈｅｎ  Ｃｈｅｍｉｅ，Ｇｅｏｒｇ−Ｔｈｉｅｍｅ−Ｖｅｒｌａｇ，Ｓｔｕｔｔｇａｒｔのような有機合成における標準的な研究から、それ自体、当技術において知られた標準的な合成の方法を使用して、利用可能である。カルバゾールの多量体のユニットを、知られたカップリング反応を使用して、適切に官能化されたカルバゾールのサブユニットを互いにカップリングさせることによって得てもよい。
【００６０】
第一の知られたカップリング反応は、ＦｅＣｌ３のような酸化剤による（とりわけ、Ｐ．Ｋｏｖａｃｉｃ，Ｎ．Ｂ．Ｊｏｎｅｓ，Ｃｈｅｍ．Ｂｅｒ．１９８７，８７，３５７から３７９；Ｍ．Ｗｅｄａ，Ｔ．Ａｂｅ，Ｈ．Ａｗａｎｏ，Ｍａｃｒｏｍｏｌｅｃｕｌｅｓ  １９９２，２５，５１２５を参照のこと。）、又は、電気化学的に（例えば、Ｎ．  Ｓａｉｔｏ，Ｔ．Ｋａｎｂａｒａ，Ｔ．Ｓａｔｏ，Ｔ．Ｙａｍａｍｏｔｏ，Ｐｏｌｙｍ．Ｂｕｌｌ．１９９３，３０，２８５を参照のこと。）、カルバゾールの誘導体の酸化性のカップリングである。
【００６１】
他のカップリング反応は、２，２’−又は３，３’−ビカルバゾールを得るために、それぞれ、出発化合物として、２−又は３−の単官能化されたカルバゾールの単量体を使用するか、又はビカルバゾールよりも大きい多量体が望まれる場合には、２，７−又は３，６−の二官能化されたカルバゾールの単量体を、使用してもよい。明らかに、同様に官能化されたカルバゾールの多量体もまた、より大きい多量体を又は重合体さえも作るために、使用することができる。モノハロゲン化又は二ハロゲン化カルバゾールの単量体又はサブユニットを、銅／トリフェニルホスフィン（例えば、Ｇ．Ｗ．Ｅｂｅｒｔ，Ｒ．Ｄ．Ｒｉｅｋｅ，Ｊ．Ｏｒｇ．Ｃｈｅｍ．１９８８，５３，４４８２９を参照のこと。）又はニッケル／トリフェニルホスフィン（例えば、Ｈ．Ｍａｔｓｕｍｏｔｏ，Ｓ．Ｉｎａｂａ，Ｒ．Ｄ．Ｒｉｅｋｅ，Ｊ．Ｏｒｇ．Ｃｈｅｍ．１９８３，４８，８４０を参照のこと。）の触媒作用を使用して、カップリングさせることができる。
【００６２】
カルバゾールの誘導体の二ホウ酸及びカルバゾールの誘導体の二ハロゲン化物又は混合したモノホウ酸モノハロゲン化物のカルバゾールの誘導体を、パラジウムの触媒作用を使用して、カップリング反応をさせることができる（例えば、Ｍ．Ｍｉｙａｕｒａ，Ｔ．Ｙａｎａｇｉ，Ａ．Ｓｕｚｕｋｉ，Ｓｙｎｔｈ．Ｃｏｍｍｕｎ．１９８１，１１，５１３、Ｒ．Ｂ．Ｍｉｌｌｅｒ，Ｓ．Ｄｕｇａｒ，Ｏｒｇａｎｏｍｅｔａｌｌｉｃｓ  １９８４，３，１２６１を参照のこと。）。また、単官能化された又は二官能化されたスタンナンカルバゾール類を、例えば、Ｊ．Ｋ．Ｓｔｉｌｌｅ，Ａｎｇｅｗ．Ｃｈｅｍ．Ｉｎｔ．Ｅｄ．Ｅｎｇｌ．１９８６，２５，５０８に示されるように、パラジウムの触媒作用を使用して、カップリングさせることができる。加えて、ジブロモ又は適切な場合にはモノブロモ官能化されたカルバゾール類を、対応するリチオ又はグリニャール（Ｇｒｉｇｎａｒｄ）化合物へ変換することができ、そしてそれら化合物は、ＣｕＣｌ２によって（例えば、Ｇ．Ｗｉｔｔｉｇ，Ｇ．Ｋｌａｒ，Ｌｉｅｂｉｇｓ  Ａｎｎ．Ｃｈｅｍ．１９６７，７０４，９１、Ｈ．Ａ．Ｓｔａｂｂ，Ｆ．Ｂｕｎｎｙ，Ｃｈｅｍ．Ｂｅｒ．１９６７，１００，２９３、Ｔ．Ｋａｕｆｍａｎｎ，Ａｎｇｅｗ．Ｃｈｅｍ．１９７４，８６，３２１から３５４を参照のこと。）、又は、不飽和の１，４−ジハロ化合物の電子の移動によって（例えば、Ｓ．Ｋ．Ｔａｙｌｏｒ，Ｓ．Ｇ．Ｂｅｎｎｅｔｔ，Ｋ．Ｊ．Ｈａｒｚ，Ｌ．Ｋ．Ｌａｓｈｌｅｙ，Ｊ．Ｏｒｇ．Ｃｈｅｍ．１９８１，４６，２１９０を参照のこと。）、別のジブロモ又はモノブロモカルバゾール誘導体とカップリングさせられる。
【００６３】
カップリング反応を、本発明と一致する小さい分子量又は重合体のカルバゾール化合物を得るために、使用してもよい。鎖の長さを、都合のよいことに、二官能化されたカルバゾール誘導体に対する単官能化されたものの比を変動させることによって、調節することができる。
【００６４】
また、上述のカップリング反応を、適切に単官能化された又は二官能化された出発化合物を使用することによって、本発明と一致するカルバゾールの化合物におけるカルバゾールの多量体のユニット以外の（共役した）ユニット、特に環式の又は複素環式の共役したユニットを導入するために、使用することができる。特に、式ＩＶ、より詳しくは、式Ｖ又はＶＩに従うフルオレンに関して、上文で定義したようなユニットＡ１及び／又はＡ２を、この様式で導入することができる。単官能化された又は二官能化されたフェニル末端でキャップされたフェニレンビニレンのユニットを、式ＶＩＩのユニットを導入するために、使用することができる。オキサジアゾールのユニットを、対応するモノ又はジフェニルで置換された出発化合物を使用して、２，５−二ハロゲン化されたオキサジアゾール又はより詳しくは式ＶＩＩＩのオキサジアゾールのユニットを使用することによって、導入してもよい。
【００６５】
共重合体及びより高次の同族体、並びに複数の別個のユニットを含む低い分子量の化合物を、対応する単官能化された及び／又は二官能化された出発化合物を共同でカップリングさせることによって、得てもよい。
【００６６】
さらなる態様において、本発明は、本発明と一致するカルバゾール化合物及びカルバゾールの化合物からのエネルギーを受け入れることが可能であるように適合した発光性の化合物の組み合わせに関する。
【００６７】
使用の際に、本発明と一致する組み合わせは、適切な電圧又は放射に露出させられるとき、そしてそのエネルギーが、発光性の化合物からの光の光子の放出によって少なくとも部分的に解放されるとき、エネルギーを獲得する。エネルギーを、正孔、電子、及び／又は光子の形態で、提供してもよい。典型的な経路は、その経路に沿ってエネルギーの獲得及び解放が起こることもあるが、カルバゾールの化合物への正孔及び電子の注入、正孔及び電子の再結合によるカルバゾールの化合物における励起子の形成、発光性の化合物への励起子の移動、及び光子の放出の下での発光性の化合物に存する励起子の減衰である。あるいは、カルバゾールの化合物に存する励起子を、放射の光子を吸収することによって、形成してもよい。励起子の代わりに、正孔又は電子を、発光性の化合物へ移動させてもよく、そしてその正孔又は電子は、それぞれ、発光性の化合物に既に存在する電子又は正孔と共に励起子を形成する。全ての経路において、カルバゾールの化合物が、エネルギーの供与体として役に立つと共に、発光性の化合物が、受容体として役に立つことが、望まれる。
【００６８】
高い効率での光の放出は、光の放出についての量子収率を備えた発光性の化合物を要求するが、このような化合物は、当技術において周知である。さらに、効率的な励起子の移動は、供与体のエネルギー準位が、受容体の準位よりも高い、好ましくはわずかに高い（ｋＴの約１から５倍）エネルギーを有することを、要求する。この条件は、受容体の光吸収スペクトル及び供与体の発光スペクトルの重なり合いがあるとすれば、満たされる。正孔が、効率的に移動させられるとすれば、正孔の受容体の準位は、エネルギーの点で、（電気化学的に酸化ポテンシャルを測定することによって容易に構築されることもある）正孔の供与体の準位よりも高いものである。電子が、効率的に移動させられるものであるとすれば、電子の受容体の準位は、エネルギーの点で、（電気化学的に還元ポテンシャルを測定することによって容易に構築されることもある）電子の供与体の準位よりも低いものである。
【００６９】
原則として、どんな重量比の供与体及び受容体を使用してもよいが、受容体は、典型的には、相対的に少量で使用され、受容体に対する供与体の重量又はモルの比は、典型的には、約０．１から２５、特に約０．５から１５、又は好ましくは１から１０である。
【００７０】
本発明と一致する組み合わせは、多色の電界発光デバイスにおいて、特に好都合なものである。受容体は、典型的には、供与体及び受容体が単一の層の一部として提供されるとすれば、異なる発光性の領域の過程が供与体によって決定され、従って、放出された色に関わらず本質的に同一であるほどの少ない量で、存在する。さらに、電荷の注入及び輸送の過程は、本質的に、供与体の化合物によって、決定され、従って、本質的に色に無関係なものである。
【００７１】
発光性の化合物は、蛍光性の化合物ともまた呼ばれる一重項の発光体の化合物又は燐光性の化合物ともまた呼ばれる三重項の発光体の化合物であってもよく、二者の間の区別は、放出、ナノ秒の範囲に典型的な寿命を有する一重項の放出及び少なくともマイクロ秒の範囲におけるある値の典型的な寿命を有する三重項の放出に関連した励起状態の寿命によって、容易になされる。
【００７２】
好適な実施形態において、発光性の化合物は、三重項の発光体の化合物である。
【００７３】
三重項の発光体の化合物と組み合わせられるとすれば、赤色の発光、緑色の発光、又は場合によっては青色の光の発光さえも、場合によっては、特に電界発光デバイスで使用されるとすれば、高い効率で放出される。
【００７４】
本発明と一致する組み合わせ（一重項又は三重項）を、液体に分散させてもよく、又は、例えば、電界発光デバイスの（薄い）層の一部のような固体の状態で使用してもよい。
【００７５】
適切に使用してもよい三重項の発光体の化合物は、そのようなものとして当技術において周知であり、且つ、米国特許第６，３０３，２３８号明細書、米国特許第６，３１０，３６０号明細書、国際公開第００／７０６５５号パンフレット、国際公開第０１／４１５１２号パンフレット、及び国際公開第０１／３９２３４号パンフレットに開示されたものを含む。さらに、Ｌａｍａｎｓｋｉ等のＩｎｏｒｇ．Ｃｈｅｍ．４０（２００１，第１７０４頁）及びＬａｍａｎｓｋｉ等のＪ．Ａｍ．Ｃｈｅｍ．Ｓｏｃ．１２３（２００１），第４３０４頁を含む。三重項の受容体／発光体は、適度の量で存在する必要があるのみであり、特に三重項の受容体／発光体の準位に対する三重項の供与体の比は、重量対重量で、典型的には０．１から２５、より詳しくは０．５から１５である。好ましくは、その比は、約１から１０の間にある。
【００７６】
カルバゾール化合物及び発光性の化合物を、様々な方式で組み合わせてもよい。
【００７７】
例えば、それらを、カルバゾール多量体のユニット及び発光性のユニットを含む単一の化合物に統合してもよいか、又は、別々の別個の化合物として提供してもよい。
【００７８】
一つの且つ同じ化合物に組み合わせられるとすれば、その一つの且つ同じ化合物は、重合体又は低い分子量の化合物であってもよい。本発明の文脈においては、化合物は、それを、真空蒸着の方法によって堆積させることができるとすれば、低い分子量のものであることが、考慮される。発光性のユニット（三重項の発光体のユニット）を、主鎖の重合体の繰り返しのユニットとして挿入してもよく、又は側基として付け加えてもよい。主鎖への側基の付加物は、一つ以上の飽和の原子を介して、進行することもあり、又は、主鎖への共役の経路を構築するために、不飽和のものを介して、進行することもある。一つの且つ同じ化合物における組み合わせは、上文で述べた発光性の化合物を単官能化すること又は適切な場合には二官能化することによって、そのように官能化された発光性の化合物を、上文で述べたカップリング反応を使用して、カルバゾールの多量体のユニットに対してカップリングさせることができるように、合成的に達成されることもある。一つの且つ同じ化合物における組み合わせは、供与体及び受容体／発光体のユニットを、固定された配向に且つ互いに近接近に至らせることができるという利点を有する。また、一つの化合物のみを伴うので、その組み合わせの他方のものに対する一方の化合物の移動は、予防される。弊害については、一つの化合物における組み合わせは、より精巧な合成の努力を要求する。
【００７９】
あるいは、発光性の（三重項の）化合物及びカルバゾールの化合物を、別々の別個の化合物として提供してもよい。それらは、両方とも、低い分子量の化合物であってもよい。このような組み合わせを含む層を、真空蒸着の方法又はスピンコーティング若しくはインクジェット印刷のような湿式の堆積の方法によって堆積させてもよく、ここで、都合がよければ、良好な膜を形成する性質を達成するために、（重合体の）結合剤が、加えられる。また、発光性の（三重項の）化合物は、低い分子量のカルバゾールと組み合わせられた重合体であってもよい。魅力的な組み合わせは、カルバゾールが、高い分子量のものであると、共に発光性の（三重項の）化合物が、低い分子量のものである、ものである。また、カルバゾール及び発光性の（三重項の）化合物は、両方とも、単一の相又は相分離した重合体の配合物を形成するために選択されることもある重合体であってもよい。重合体を含む組み合わせを含む層は、都合のよいことに、溶剤及び自由選択で流動学的性質を変更する他の試剤を使用して適切に配合しておいた後で、スピンコーティング又はインクジェット印刷のような湿式の堆積の方法によって、形成される。
【００８０】
本発明と一致するカルバゾール及び発光性の（三重項の）化合物の組み合わせを含む層は、好ましくは、薄いものであり、およそ１ｎｍから５００μｍ、又はより詳しくは、１０ｎｍから１０μｍ、なお、より詳しくは、２０ｎｍから１μｍである。好ましくは、その厚さは、約１０ｎｍから３００ｎｍである。
【００８１】
カルバゾール及び発光性の（三重項の）化合物は、当技術においてはホスト−ゲスト系ともまた呼ばれる、一つの且つ同じ層の一部であってもよい。発光性の（三重項の）化合物が、一般に、カルバゾールよりも少ない量で存在すると、カルバゾールは、通常、ホストであるであろう。
【００８２】
また、カルバゾール及び発光性の（三重項の）化合物は、別個の層の各々一部であってもよい。層の間の界面を介した供与体から発光体への効率的な励起子の移動を達成するために、それら層は、近接近にあるものであり、好ましくは、従って、それら層は、直接的な接触にある。
【００８３】
カルバゾール化合物を、一つを超える発光体の化合物と組み合わせてもよく、ここで、各々の発光体の化合物は、異なる色の光を放出する。このような発光体の化合物の一つの他の全ては、単一の発光体の化合物であってもよいが、好ましくは、より多くの又は全ての発光体の化合物は、三重項の発光体の化合物である。各々のこのような三重項の発光体の相対的な量を変動させることによって、色の範囲を得ることができる。例えば、赤色、青色、及び緑色の発光体又は青色及び黄色の発光体を組み合わせるとすれば、白色光の放出を得ることができる。
【００８４】
本発明と一致するカルバゾール及び発光性の（三重項の）化合物の組み合わせを含む、組成物及び物体、特に層は、さらなる成分を含んでもよい。層又は組成物が、電界発光デバイスで使用されるとすれば、このようなさらなる成分は、電荷の輸送の性質及び励起子の移動の性質又はその層若しくは組成物の光の放出の色を変更するための化合物を含む。カルバゾールの多量体のユニットが、正孔の注入及び輸送の機能性並びに発光体の化合物の光の放出の機能性を提供すると、好適なさらなる成分は、電子を注入する輸送の化合物である。このような化合物は、そのようなものとして当技術において周知である。また、酸化防止剤及び膜の形成を改善するための試剤を、適切であるとすれば、使用してもよい。本発明のカルバゾールの化合物は、発光性の（三重項の）化合物と組み合わせられたものであろうとなかろうと、多くの関心のある用途、それらの中でも、光−動電気デバイス及び重合体の電子機器を有する。生物学的試料の診断は、別のものである。特定の魅力的な用途は、有機電界発光デバイスである。
【００８５】
また、本発明は、約２１，０００ｃｍ−１以上のエネルギーを備えた三重項の準位を有する、電荷を輸送する共役した化合物、及び、約２１，０００ｃｍ−１以下のエネルギーを備えた発光準位を有する三重項の発光体の化合物の組み合わせに関する。より良くは、三重項のエネルギー準位は、約２２，０００ｃｍ−１以上であり、且つ、発光のエネルギー準位は、約２２，０００ｃｍ−１以下である。逆戻りの移動を予防するために、発光準位は、好ましくは、エネルギーの点で、若干より低い、およそ１０から４０ｎｍである。電荷を輸送する共役した化合物は、低い分子量のものであってもよいが、好ましくは重合体である。好ましくは、必ずしも必要ではないが、重合体又は低い分子量の化合物は、カルバゾールの多量体を含む。
【００８６】
効率的な正孔の注入は、電荷を輸送する共役した化合物の最高被占軌道が、約５．４ｅＶ以下又はより良くは約５．３ｅＶ以下のエネルギーを有するとすれば、達成される。
【００８７】
電荷を輸送する共役した化合物の最低のエネルギーの三重項の準位は、最低のエネルギーの燐光の放出帯のピーク強度の波長に対応するが、このような帯が、振電の帯列により、いくつかのピークを示すとすれば、これらのいくつかのピークの中で最高のエネルギーのピークが、最低の三重項の準位に対応するように取られることを条件とする。
【００８８】
電荷を輸送する共役した化合物の最低の三重項の準位とおおよそ同じ又はそれより若干下のエネルギーを有するために選択された発光準位を有する三重項の発光体の（好適な）組み合わせは、例えば、ＥＬデバイスにおいて使用されるとすれば、高い効率を備えた光の放出を提供する。高い効率は、最低の三重項のエネルギーが、少なくとも２１，０００ｃｍ−１又はより良くは２２，０００ｃｍ−１であるとすれば、少なくとも、赤色、橙色、黄色、及び緑色の光、並びに、ことによると青色の光を放出する三重項の発光体について、得られる。その高い効率は、三重項の準位の相対的に高いエネルギーの結果であることが信じられるが、その三重項の準位は、三重項の発光体への、共役した化合物に形成された三重項の励起子の移動を可能とし、このように、三重項の励起子を、三重項の発光体からの光の放出について利用可能にする。さもなければ、このような三重項の励起子は、無放射で減衰するであろう。また、高いエネルギーの三重項の準位は、共役した化合物への、三重項の発光体に形成された（一重項又は三重項）の励起子の逆戻りの移動を予防し、このように重要な無放射の経路を除去する。
【００８９】
さらなる態様において、本発明は、本発明と一致するカルバゾールの化合物又は三重項の供与体のカルバゾールの化合物及び三重項の発光体の化合物の組み合わせを含む電界発光デバイスに関する。
【００９０】
電界発光デバイスにおけるカルバゾールの多量体のユニットの存在は、良好な正孔注入の性質を備えた有機電界発光デバイスを、及び、発光性の（三重項の）化合物と組み合わせられるとすれば、高い効率で赤色、黄色、若しくは緑色、又は青色の光を放出することが可能なデバイスを、提供する。
【００９１】
カルバゾールの多量体のユニットは、酸化スズインジウム（ＩＴＯ）のような従来の正孔を注入する電極の仕事関数に匹敵するエネルギーを有するＨＯＭＯを備えたカルバゾールの化合物を提供する。
【００９２】
カルバゾールの化合物又はこのようなカルバゾールの化合物及び三重項の発光体の化合物の組み合わせを含む電界発光デバイスは、従来の性質のものであってもよい。
【００９３】
それの最も単純な形態においては、電界発光デバイスは、正孔を注入する電極と電子を注入する電極との間に分散された、カルバゾールの化合物又は本発明と一致する組み合わせを含む有機電界発光層を含む。
【００９４】
他のデバイスの構成は、ＨＩＥ／ＨＴＬ／ＬＥＬ／ＥＩＥ、ＨＩＥ／ＬＥＬ／ＥＴＬ／ＥＩＥ、ＨＩＥ／ＨＴＬ／ＬＥＬ／ＥＴＬ／ＥＩＥ、ＨＩＥ／ＬＥＬ／ＨＢＬ／ＥＩＥ、ＨＩＥ／ＥＢＬ／ＬＥＬ／ＥＩＥ、ＨＩＥ／ＨＴＬ／ＬＥＬ／ＨＢＬ／ＥＩＥ、ＨＩＥ／ＨＴＬ／ＥＢＬ／ＬＥＬ／ＥＩＥ、ＨＩＥ／ＬＥＬ／ＨＢＬ／ＥＴＬ／ＥＩＥ、ＨＩＥ／ＨＴＬ／ＬＥＬ／ＨＢＬ／ＥＴＬ／ＥＩＥ、ＨＩＥ／ＨＴＬ／ＨＢＬ／ＬＥＬ／ＥＴＬ／ＥＩＥ、又はＨＩＥ／ＨＴＬ／ＨＢＬ／ＬＥＬ／ＥＩＥを含み、ここで、ＨＩＥは、正孔注入電極を、ＥＩＥは、電子を注入する電極を、ＨＴＬは、正孔輸送及び／又は正孔注入層を、ＥＴＬは、電子輸送及び／又は注入層を、ＬＥＬは、発光層を、ＨＢＬは、正孔を遮断する層を、及び、ＥＢＬは、電子を遮断する層を、意味する。このような層は、そのようなものとして、当技術において知られ、且つ、本発明と一致する電界発光デバイスにおいて適切に使用されることもある。
【００９５】
電界発光デバイスは、Ｐｄ、Ｐｔ、Ａｕ、Ａｇ、Ａｌ、及びＩＴＯのような高い仕事関数の正孔を注入する電極、並びに、Ａｌ、Ｃａ、Ｂａ、Ｓｍ、Ｙｂ、Ｌｉ、及びＭｇのような低い仕事関数の金属を含む低い仕事関数の電子を注入する電極を含む発光ダイオードであってもよい。あるいは、電界発光デバイスは、高い仕事関数の電子及び正孔を注入する電極が提供されることもある、発光性の電気化学的電池であってもよい。
【００９６】
電界発光デバイスは、一般に、基体を含む。適切な基体の材料は、ガラス、セラミック、金属、及び合成樹脂、又はこのような材料の組み合わせを含む。典型的には、有機電界発光デバイスが、酸素及び水に敏感であるので、基体は、水及び酸素の進入についての障壁として役に立つ。合成樹脂の場合には、障壁の性質を、ガラス、セラミック、又は金属の障壁の層を含めることによって、改善してもよい。特に、発光性の化学的電池が、互いに隣接して配置される、正孔を注入する電極及び電子を注入する電極を有してもよいが、典型的には、層は、電極の層の間に挟まれる。発光層で発生した光が、ＥＬデバイスを脱出することができるために、（基体を含む）基体側及び／又は基体から離れて面する側のいずれかが又はいずれも、放出される光に対して透明なものにされる。酸素及び水の進入を予防するために、ＥＬデバイスは、一般に、空気及び防水の囲いに囲われる。典型的には、囲いは、基体及び基体に接着された蓋又は覆いのフォイルを含む。エポキシ接着剤を、エポキシ接着剤の密封を介してデバイスに入る湿気を吸収するために水のゲッター材料を提供することを条件として、適切に使用してもよい。
【００９７】
電界発光デバイスを、指示体の照明、照明された掲示板、又はバックライトのような照明の用途に使用してもよい。また、電界発光デバイスを、区分された表示装置、ピクセル化された受動的なマトリックス又はアクティブマトリックスディスプレイのような、表示装置として、使用してもよい。表示装置は、単色の、多色の、又はさらにフルカラーのものであってもよい。カルバゾールの化合物及び発光性の化合物の組み合わせは、同じカルバゾールの化合物を、各々のピクセルで、使用することができると、多色の及びフルカラーの表示装置における特定の使用のものであり、異なる色が、望まれるとすれば、発光性の三重項の化合物のみが、変化することを必要とする。
【００９８】
電界発光の表示デバイスを、携帯電話、パーソナルディジタルアシスタント及びパームトップ、ノート型コンピューター、卓上ディスプレイ、及びテレビジョンの用途のようなハンドヘルドのデバイスに使用してもよい。また、投射システムは、電界発光デバイスを含んでもよい。
【００９９】
本発明のこれらの態様及び他の態様は、図面及び以後に記載した実施形態から明らかであり、且つそれらを参照して解明されると思われる。
【実施例１】
【０１００】
合成例１
【０１０１】
【化１５】
2006520409.tif 000015
９−オクチルカルバゾール
１００ｍｌのトルエン中の２０．０ｇ（０．１２ｍｏｌ）のカルバゾール及び０．８ｇのベンジルトリエチルアンモニウム＝クロリドの攪拌された溶液に、７０ｇの５０重量％のＮａＯＨ（水溶液）を添加し、その後、２７．７ｇ（０．１４ｍｏｌ）のオクチル＝ブロミドを、滴下の様式で添加する。完全な添加の後で、反応混合物を、１６時間の間、還流するために、加熱する。トルエンの分画を、分離し、水で洗浄し、ＭｓＳＯ４で乾燥させ、ろ過し、且つ濃縮した。カラムクロマトグラフィー（ＳｉＯ２，ヘキサン／トリエチルアミン，９８／２，体積／体積）の後で、純粋な生成物を、３１．５ｇ（９４％）の粘着性の固体として得た。
【０１０２】
１Ｈ  ＮＭＲ（ＣＤＣｌ３）：δ  ８．１５（ｄｄ，Ｊ＝１．５Ｈｚ，Ｊ＝８Ｈｚ，２Ｈ）、７．５０（ｄｔ，Ｊ＝１．５Ｈｚ，Ｊ＝８Ｈｚ，２Ｈ）、７．４５（ｄ，Ｊ＝８Ｈｚ，２Ｈ）、７．２６（ｄｔ，Ｊ＝１．５  Ｈｚ，Ｊ＝８Ｈｚ，２Ｈ）、４．３５（ｔ，Ｊ＝８Ｈｚ，２Ｈ）、１．９５−１．８５（ｍ，２Ｈ）、１．５０−１．２０（ｍ，１０Ｈ）、０．９２（ｔ，Ｊ＝６．５Ｈｚ，３Ｈ）  
１３Ｃ  ＮＭＲ（ＣＤＣｌ３）：δ  １４０、１２６、１２３、１２０、１１９、１０９、４３、３２、２９、２９、２９、２７、２３、１４
９−（３，７−ジメチルオクチル）カルバゾール
９−カルバゾールに類似する合成
１Ｈ  ＮＭＲ（ＣＤＣｌ３）：δ  ８．２３（ｄｄ，Ｊ＝１．５Ｈｚ，Ｊ＝８Ｈｚ，２Ｈ）、７．  ５８（ｄｔ，Ｊ＝１．５Ｈｚ，Ｊ＝８Ｈｚ，２Ｈ）、７．５１（ｄ，Ｊ＝８Ｈｚ，２Ｈ）、７．３５（ｄｔ，Ｊ＝１．５Ｈｚ，Ｊ＝８Ｈｚ，２Ｈ）、４．４７−４．３５（ｍ，２Ｈ）、２．００−１．９０（ｍ，１Ｈ）、１．８５−１．２０（ｍ，９Ｈ）、１．１５（ｄ，Ｊ＝６．５Ｈｚ，３Ｈ）、１．００（ｄ，Ｊ＝６．５Ｈｚ，６Ｈ）
１３Ｃ  ＮＭＲ（ＣＤＣｌ３）：δ  １４０、１２６、１２３、１２０、１１９、１０９、４１、３９、３７、３６、３１、２８、２５、２３、２３、２０
【実施例２】
【０１０３】
合成例２
【０１０４】
【化１６】
2006520409.tif 000016
３，６−ジブロモ−９−オクチルカルバゾール
２００ｍｌのテトラヒドロフラン中の１０．０ｇ（３５．８ｍｍｏｌ）の９−オクチルカルバゾールの攪拌した溶液を、０℃まで冷却した。１２．４ｇ（６９．８ｍｍｏｌ）のＮ−ブロモスクシンイミドを、少しずつ添加した。その混合物は、一晩中、室温まで温めることが許容される。ＴＨＦを、蒸発させると共に、生成物を、ジエチルエーテル及び水による抽出によって、精製する。有機層を、乾燥させ（ＭｇＳＯ４）、ろ過し、濃縮し、且つ、それぞれ、カラムクロマトグラフィー（ＳｉＯ２，ヘキサン／ジクロロメタン，９５／５，体積／体積）及び結晶化（ヘキサン／ジクロロメタン）によってさらに精製し、１２．２ｇ（７８％）の白色の結晶を生ずる。
【０１０５】
１Ｈ  ＮＭＲ（ＣＤＣｌ３）：δ  ８．１３（ｄ，Ｊ＝１．５Ｈｚ，２Ｈ）、７．５７（ｄｄ，Ｊ＝１．５Ｈｚ，Ｊ＝８Ｈｚ，２Ｈ）、７．２５（ｄ，Ｊ＝８Ｈｚ，２Ｈ）、４．３５（ｔ，Ｊ＝８Ｈｚ，２Ｈ）、１．９５−１．８５（ｍ，２Ｈ）、１．５０−１．２０（ｍ，  １０Ｈ）、０．９２（ｔ，Ｊ＝６．５Ｈｚ，３Ｈ）
１３Ｃ  ＮＭＲ（ＣＤＣｌ３）：δ  １３９、１２９、１２３、１２３、１１２、１１０、４３、３２、２９、２９、２９、２７、２３、１４
３，６−ジブロモ−９−（３，７−ジメチルオクチル）カルバゾール
３，６−ジブロモ−９−オクチルカルバゾールに類似する合成
１Ｈ  ＮＭＲ（ＣＤＣｌ３）：δ  ８．１３（ｄ，Ｊ＝１．５Ｈｚ，２Ｈ）、７．５７（ｄｄ，Ｊ＝１．５Ｈｚ，Ｊ＝８Ｈｚ，２Ｈ）、７．２５（ｄ，Ｊ＝８Ｈｚ，２Ｈ）、４．３０−４．１５（ｍ，２Ｈ）、１．８８−１．７５（ｍ，１Ｈ）、１．６５−１．１０（ｍ，９Ｈ）、１．０５（ｄ，Ｊ＝６．５Ｈｚ，３Ｈ）、０．９０（ｄ，Ｊ＝６．５Ｈｚ，６Ｈ）
１３Ｃ  ＮＭＲ（ＣＤＣｌ３）：δ  １３９、１２９、１２３、１２３、１１２、１１０、４１、３９、３７、３５、３１、２８、２５、２３、２３、２０
【実施例３】
【０１０６】
【化１７】
2006520409.tif 000017
ビス［９−オクチルカルバゾール−３−イル］（ｊｊｉｂ７９０−０４ｋ）
アルゴン雰囲気下で５０ｍｌのクロロホルム中の３．２３ｇ（１１．６ｍｍｏｌ）の９−オクチルカルバゾールの攪拌した溶液に、一度に、３．７５ｇ（２３．２ｍｍｏｌ）の塩化鉄（ＩＩＩ）を添加する。１６時間の間、室温で攪拌した後、５０ｍｌの水を添加する。有機層を分離し、ＭｇＳＯ４で乾燥させ、ろ過し、且つ濃縮した。その混合物を、それぞれ、カラムクロマトグラフィー（ＳｉＯ２，ヘキサン／ジクロロメタン／トリエチルアミン，８０／２０／１，体積／体積／体積）及び結晶化（ヘキサン／ジクロロメタン）によって精製した。２．５９グラム（８１％）の生成物を、白色の結晶として得た。
【０１０７】
１Ｈ  ＮＭＲ（ＣＤＣｌ３）：δ  ８．４６（ｄ，Ｊ＝１．５Ｈｚ，２Ｈ）、８．２４（ｄ，Ｊ＝８Ｈｚ，２Ｈ）、７．８８（ｄｄ，Ｊ＝１．５Ｈｚ，Ｊ＝８Ｈｚ，２Ｈ）、７．５７−７．４６（ｍ，６Ｈ）、７．３０（ｄｔ，Ｊ＝１．５Ｈｚ，Ｊ＝８Ｈｚ，２Ｈ）、４．３８（ｔ，Ｊ＝８Ｈｚ，４Ｈ）、２．００−１．９０（ｍ，４Ｈ）、１．５２−１．２２（ｍ，２０Ｈ）、０．９２（ｔ，Ｊ＝６．５Ｈｚ，６Ｈ）
１３Ｃ  ＮＭＲ（ＣＤＣｌ３）：δ  １４１、１４０、１３３、１２６、１２６、１２３、１２３、１２０、１１９、１１９、１０９、１０９、４３、３２、２９、２９、２９、２７、２３、１４
ビス［９−（３，７−ジメチルオクチル）カルバゾール−３−イル］
ビス［９−オクチルカルバゾール−３−イル］（ｊｊｉｂ７９０−０４ｋ）に類似する合成
１Ｈ  ＮＭＲ（ＣＤＣｌ３）：δ  ８．５０（ｓ，２Ｈ）、８．２８（ｄ，Ｊ＝８Ｈｚ，２Ｈ）、７．９１（ｄｄ，Ｊ＝１．５Ｈｚ，Ｊ＝８Ｈｚ，２Ｈ）、７．５９−７．５５（ｄ＋ｔ，４Ｈ）、７．４９（ｄ，Ｊ＝８Ｈｚ，２Ｈ）、７．３４（ｔ，Ｊ＝８Ｈｚ，２Ｈ）、４．４８−４．３５（ｍ，４Ｈ）、２．０５−１．９０（ｍ，２Ｈ）、１．８２−１．２０（ｍ，１８Ｈ）、１．１４（ｄ，Ｊ＝６．５Ｈｚ，６Ｈ）、０．９６（ｄ，Ｊ＝６．５Ｈｚ，１２Ｈ）
１３Ｃ  ＮＭＲ（ＣＤＣｌ３）：δ  １４１、１３９、１３３、１２６、１２６、１２３、１２３、１２１、１１９、１１９、１０９、１０９、４１、３９、３７、３６、３１、２８、２５、２３、２３、２０
【実施例４】
【０１０８】
合成例４
【０１０９】
【化１８】
2006520409.tif 000018
ビス［６−ブロモ−９−オクチルカルバゾール−３−イル］（ｎｋ２４３）
２００ｍｌのテトラヒドロフラン中の４．４２ｇ（７．９４ｍｍｏｌ）のビス（９−オクチルカルバゾール−３−イル）の攪拌した溶液を、０℃まで冷却する。２．８２ｇ（１５．８ｍｍｏｌ）のＮ−ブロモスクシンイミドを、少しずつ添加する。その混合物は、一晩中、室温まで温めることが許容される。ＴＨＦを、蒸発させると共に、生成物を、ジエチルエーテル及び水による抽出によって、精製する。有機層を、乾燥させ（ＭｇＳＯ４）、ろ過し、濃縮し、且つ、それぞれ、カラムクロマトグラフィー（ＳｉＯ２，ヘキサン／ジクロロメタン，９５／５，体積／体積）及び結晶化（ヘキサン／ジクロロメタン）によってさらに精製し、３．６ｇ（６４％）の白色の粉末を生ずる。
【０１１０】
１Ｈ  ＮＭＲ（ＣＤＣｌ３）：δ  ８．３６（ｄ，Ｊ＝１．５Ｈｚ，２Ｈ）、８．３２（ｄ，Ｊ＝１．５Ｈｚ，２Ｈ）、７．８６（ｄｄ，Ｊ＝１．５Ｈｚ，Ｊ＝８Ｈｚ，２Ｈ）、７．５９（ｄｄ，Ｊ＝１．５Ｈｚ，Ｊ＝８Ｈｚ，２Ｈ）、７．５１（ｄ，Ｊ＝８Ｈｚ，２Ｈ）、７．３２（ｄ，Ｊ＝８Ｈｚ，２Ｈ）、４．３５−４．２５（ｍ，４Ｈ）、１．９７−１．８３（ｍ，４Ｈ）、１．５２−１．２２（ｍ，２０Ｈ）、０．９２（ｔ，Ｊ＝６．５Ｈｚ，６Ｈ）
１３Ｃ  ＮＭＲ（ＣＤＣｌ３）：δ  １４０、１３９、１３３、１２８、１２６、１２５、１２３、１２２、１１９、１１２、１１０、１０９、４３、３２、２９、２９、２９、２７、２３、１４
ビス［６−ブロモ−９−（３，７−ジメチルオクチル）カルバゾール−３−イル］
２００ｍｌのテトラヒドロフラン中の５．０８ｇ（８．３０ｍｍｏｌ）のビス［９−（３，７−ジメチルオクチル）カルバゾール−３−イル］の攪拌した溶液を、０℃まで冷却する。２．９２ｇ（１６．５ｍｍｏｌ）のＮ−ブロモスクシンイミドを、少しずつ添加する。その混合物は、一晩中、室温まで温めることが許容される。ＴＨＦを、蒸発させると共に、生成物を、ジエチルエーテル及び水による抽出によって、精製する。有機層を、乾燥させ（ＭｇＳＯ４）、ろ過し、濃縮し、且つ、カラムクロマトグラフィー（ＳｉＯ２，ヘキサン／ジクロロメタン，９５／５，体積／体積）によってさらに精製し、結晶化（ヘキサン／ジクロロメタン）が後に続き、５．１ｇ（５８％）の白色の粉末を生ずる。
【０１１１】
１Ｈ  ＮＭＲ（ＣＤＣｌ３）：δ  ８．３５（ｄ，Ｊ＝１．５Ｈｚ，２Ｈ）、８．３２（ｄ，Ｊ＝１．５Ｈｚ，２Ｈ）、７．８６（ｄｄ，Ｊ＝１．５Ｈｚ，Ｊ＝８Ｈｚ，２Ｈ）、７．５９（ｄｄ，Ｊ＝１．５Ｈｚ，Ｊ＝８Ｈｚ，２Ｈ）、７．５０（ｄ，Ｊ＝８Ｈｚ，２Ｈ）、７．３１（ｄ，Ｊ＝８Ｈｚ，２Ｈ）、４．４２−４．２５（ｍ，４Ｈ）、１．９８−１．８５（ｍ，２Ｈ）、１．７５−１．１５（ｍ，１８Ｈ）、１．０９（ｄ，Ｊ＝６．５Ｈｚ，６Ｈ）、０．９１（ｄ，Ｊ＝６．５Ｈｚ，１２Ｈ）
１３Ｃ  ＮＭＲ（ＣＤＣｌ３）：δ  １４０、１３９、１３３、１２８、１２６、１２５、１２３、１２２、１１９、１１１、１１０、１０９、４１、３９、３７、３６、３１、２８、２５、２３、２３、２０
【実施例５】
【０１１２】
合成例５
【０１１３】
【化１９】
2006520409.tif 000019
３−ブロモ−９−オクチルカルバゾール
４００ｍｌのテトラヒドロフラン中の１０ｇ（３５．８ｍｍｏｌ）の９−オクチルカルバゾールの攪拌した溶液を、０℃まで冷却する。３．８３ｇ（２１．５ｍｍｏｌ）のＮ−ブロモスクシンイミドを、少しずつ添加する。その混合物は、一晩中、室温まで温めることが許容される。ＴＨＦを、蒸発させると共に、生成物を、ジエチルエーテル及びＮａ２ＣＯ３の飽和水溶液による抽出によって、精製する。有機層を、乾燥させ（ＭｇＳＯ４）、ろ過し、且つ濃縮し、９．９１ｇの淡黄色の油（出発化合物及びモノブロム化された生成物の混合物）を生ずる。
【０１１４】
１Ｈ  ＮＭＲ（ＣＤＣｌ３）：δ  ８．２６（ｄ，Ｊ＝１．５Ｈｚ，１Ｈ）、８．１２（ｄ，Ｊ＝１．５Ｈｚ，Ｊ＝８Ｈｚ，１Ｈ）、７．５９（ｄｄ，Ｊ＝１．５Ｈｚ，Ｊ＝８Ｈｚ，１Ｈ）、７．５４（ｄｔ，Ｊ＝１．５Ｈｚ，Ｊ＝８Ｈｚ，１Ｈ）、７．４６（ｄ，Ｊ＝８Ｈｚ，１Ｈ）、７．３６−７．２６（ｍ，２Ｈ）、４．２８（ｔ，Ｊ＝８Ｈｚ，２Ｈ）、１．９５−１．８２（ｍ，２Ｈ）、１．４５−１．２０（ｍ，１０Ｈ）、０．９５（ｔ，Ｊ＝６．５Ｈｚ，３Ｈ）
１３Ｃ  ＮＭＲ（ＣＤＣｌ３）：δ  １４０、１３９、１２８、１２６、１２４、１２３、１２２、１２０、１１９、１１１、１１０、１０９、４３、３２、２９、２９、２９、２７、２３、１４
【実施例６】
【０１１５】
合成例６
【０１１６】
【化２０】
2006520409.tif 000020
３−（４，４，５，５−テトラメチル−１，３，２−ジオキサンボロリル）−９−オクチルカルバゾール
５０ｍｌのテトラヒドロフラン中の１．７５ｇ（４．９ｍｍｏｌ）の３−ブロモ−９−オクチルカルバゾールの溶液を、−７０℃まで冷却する。２．５ｍｌ（６．２ｍｍｏｌ）の２．５Ｍのｎ−ブチルリチウムを、滴下の様式で添加する。１時間後、１．３ｍｌ（６．３ｍｍｏｌ）の２−イソプロポキシ−４，４，５，５−テトラメチル−１，３，２−ジオキサボロランを、滴下の様式で添加する。その混合物は、一晩中、室温まで温めることが許容される。ＴＨＦを、蒸発させると共に、生成物を、ジエチルエーテル及び水による抽出によって、精製する。有機層を、乾燥させ（ＭｇＳＯ４）、ろ過し、濃縮し、且つ、カラムクロマトグラフィー（ＳｉＯ２，ヘキサン／ジクロロメタン／トリエチルアミン，６０／４０／１，体積／体積／体積）によってさらに精製し、１．６ｇ（８１％）の生成物を無色の油として生ずる。
【０１１７】
１Ｈ  ＮＭＲ（ＣＤＣｌ３）：δ  ８．６６（ｄ，Ｊ＝１．５Ｈｚ，１Ｈ）、８．２０（ｄｄ，Ｊ＝１．５Ｈｚ，Ｊ＝８Ｈｚ，１Ｈ）、７．９９（ｄｄ，Ｊ＝１．５Ｈｚ，Ｊ＝８Ｈｚ，１Ｈ）、７．５６−７．４４（ｍ，３Ｈ）、７．３０（ｄｔ，Ｊ＝１．５Ｈｚ，Ｊ＝８Ｈｚ，２Ｈ）、４．３８（ｔ，Ｊ＝８Ｈｚ，２Ｈ）、２．００−１．８５（ｍ，２Ｈ）、１．５５−１．２０（ｍ，１０Ｈ）、１．４６（ｓ，１２Ｈ）、０．９５（ｔ，Ｊ＝６．５Ｈｚ，３Ｈ）
１３Ｃ  ＮＭＲ（ＣＤＣｌ３）：δ  １４２、１４０、１３２、１２８、１２５、１２３、  １２２、１２０、１１９、１０９、１０８、８３、４３、３２、２９、２９、２９、２７、２５、２３、１４
【実施例７】
【０１１８】
合成例７
【０１１９】
【化２１】
2006520409.tif 000021
［３，３’：６’，３’’］トリス（９−オクチルカルバゾール）（ｎｋ３０３−０５又はｎｋ２９３０８）
２０ｍｌのトルエン中の０．９３ｇ（２．１ｍｍｏｌ）の３，６−ジブロモ−９−オクチルカルバゾール、１．９０ｇ（４．７ｍｍｏｌ）の３−（４，４，５，５−テトラメチル−１，３，２−ジオキサボロリル）−９−オクチルカルバゾール、２０ｍｌ（２０ｍｍｏｌ）の１ＭのＫ２ＣＯ３（水溶液）の混合物を含有するフラスコを、排気し、且つ、三回アルゴンを充満させ、その後、２ｍｏｌ％のＰｄ（ＰＰｈ３）４を、添加した。排気及びアルゴンの充填を、一度繰り返し、且つ、その混合物を、１６時間、還流温度で攪拌した。その混合物は、室温まで冷却することが許容され、且つ、水を添加した。有機層を、分離し、乾燥させ（ＭｇＳＯ４）、ろ過し、且つ濃縮した。それぞれカラムクロマトグラフィー（ＳｉＯ２，ヘキサン／ジクロロメタン，８０／２０，体積／体積）及び結晶化（ヘキサン／ジクロロメタン）の後に、１．３８ｇ（７８％）の生成物が、得られた。
【０１２０】
１Ｈ  ＮＭＲ（ＣＤＣｌ３）：δ  ８．５８（ｄ，Ｊ＝１．５Ｈｚ，２Ｈ）、８．５２（ｄ，Ｊ＝１．５Ｈｚ，２Ｈ）、８．２７（ｄ，Ｊ＝８Ｈｚ，２Ｈ）、７．５９（ｄｄ，Ｊ＝１．５Ｈｚ，Ｊ＝８Ｈｚ，２Ｈ）、７．９２（ｄｄ，Ｊ＝１．５Ｈｚ，Ｊ＝８Ｈｚ，２Ｈ）、７．５７（ｄ，Ｊ＝８Ｈｚ，２Ｈ）、７．５６（ｄ，Ｊ＝８Ｈｚ，２Ｈ）、７．５５（ｄｔ，Ｊ＝１．５Ｈｚ，Ｊ＝８Ｈｚ，２Ｈ）、７．４９（ｄ，Ｊ＝８Ｈｚ，２Ｈ）、７．３２（ｄｔ，Ｊ＝１．５Ｈｚ，Ｊ＝８Ｈｚ，２Ｈ）、４．４５−４．３５（ｍ，６Ｈ）、２．０５−１．９０（ｍ，６Ｈ）、１．５５−１．２２（ｍ，３０Ｈ）、０．９８−０．９０（ｍ，９Ｈ）
１３Ｃ  ＮＭＲ（ＣＤＣｌ３）：δ  １４１、１４０、１３９、１３３、１３３、１２５、  １２５、１２５、１２４、１２３、１２３、１２０、１１９、１１９、１１９、１０９、  １０９、１０９、４３、４３、３２、３２、３０、３０、２９、２９、２９、２９、２７、２７、２３、１４
【実施例８】
【０１２１】
合成例８
【０１２２】
【化２２】
2006520409.tif 000022
９−（４−メトキシフェニル）カルバゾール
２００ｍｌのトルエン中の２０．１ｇ（０．１２ｍｏｌ）のカルバゾール、２９．２ｇ（０．１６ｍｏｌ）の４−ブロモアニソール、５０ｇ（０．３６ｍｏｌ）のＫ２ＣＯ３の混合物を含有するフラスコを、排気し、且つ、三回アルゴンを充満させ、その後、２ｍｏｌ％のＰｄ（ＯＡｃ）２及び０．４ｇのトリス（ｔｅｒｔ−ブチル）ホスフィンを、添加した。排気及びアルゴンの充填を、一度繰り返し、且つ、その混合物を、一週間、還流温度で攪拌した（三日後に７．５ｇのアニソール並びにいくらかの新品のＰｄ（ＯＡｃ）２及びＰｔＢｕ３を添加した）。その混合物は、室温まで冷却することが許容され、且つ、水を添加した。有機層を、分離し、乾燥させ（ＭｇＳＯ４）、ろ過し、且つ濃縮した。カラムクロマトグラフィー（ＳｉＯ２，ヘキサン／ジクロロメタン／トリエチルアミン，８０／２０／１，体積／体積／体積）の後に、２３．９２ｇ（７３％）の生成物が、得られた。
【０１２３】
１Ｈ  ＮＭＲ（ＣＤＣｌ３）：δ  ８．２３（ｄ，Ｊ＝８Ｈｚ，２Ｈ）、７．５３（ｄ，Ｊ＝８Ｈｚ，２Ｈ）、７．４９（ｄｔ，Ｊ＝１．５Ｈｚ，Ｊ＝８Ｈｚ，２Ｈ）、７．４２（ｄ，Ｊ＝８Ｈｚ，２Ｈ）、７．３６（ｄｔ，Ｊ＝１．５Ｈｚ，Ｊ＝８Ｈｚ，２Ｈ）、７．１８（ｄ，Ｊ＝８Ｈｚ，２Ｈ）、３．９８（ｓ，３Ｈ）
１３Ｃ  ＮＭＲ（ＣＤＣｌ３）：δ  １５９、１４１、１３０、１２９、１２６、１２３、１２０、１２０、１１５、１１０、５６
【実施例９】
【０１２４】
合成例９
３−ブロモ−９−（４−メトキシフェニル）カルバゾール
合成例５に類似する合成
１Ｈ  ＮＭＲ（ＣＤＣｌ３）：δ  ８．２９（ｄ，Ｊ＝１．５Ｈｚ，１Ｈ）、８．１３（ｄｄ，Ｊ＝１．５Ｈｚ，Ｊ＝８Ｈｚ，１Ｈ）、７．５１（ｄ，Ｊ＝１．５Ｈｚ，Ｊ＝８Ｈｚ，１Ｈ）、７．４６（ｄｔ，Ｊ＝１．５Ｈｚ，Ｊ＝８Ｈｚ，１Ｈ）、７．４５（ｄ，Ｊ＝８Ｈｚ，２Ｈ）、７．３５（ｄ，Ｊ＝８Ｈｚ，１Ｈ）、７．３３（ｄｔ，Ｊ＝１．５Ｈｚ，Ｊ＝８Ｈｚ，１Ｈ）、７．２３（ｄ，Ｊ＝８Ｈｚ，１Ｈ）、７．１５（ｄ，Ｊ＝８Ｈｚ，２Ｈ）、３．９６（ｓ，３Ｈ）
１３Ｃ  ＮＭＲ（ＣＤＣｌ３）：δ  １５９、１４１、１４０、１２９、１２８、１２８、１２７、１２５、１２３、１２２、１２０、１２０、１１５、１１２、１１１、１１０、５６
【実施例１０】
【０１２５】
合成例１０
３−（４，４，５，５−テトラメチル−１，３，２−ジオキサボロリル）−９−（４−メトキシフェニル）カルバゾール
合成例６に類似する合成
１Ｈ  ＮＭＲ（ＣＤＣｌ３）：δ  ８．６９（ｄ，Ｊ＝１．５Ｈｚ，１Ｈ）、８．２３（ｄｄ，Ｊ＝１．５Ｈｚ，Ｊ＝８Ｈｚ，１Ｈ）、７．９１（ｄ，Ｊ＝１．５Ｈｚ，Ｊ＝８Ｈｚ，１Ｈ）、７．４４（ｄｔ，Ｊ＝１．５Ｈｚ，Ｊ＝８Ｈｚ，１Ｈ）、７．３９（ｄ，Ｊ＝８Ｈｚ，２Ｈ）、７．３７（ｄ，Ｊ＝８Ｈｚ，１Ｈ）、７．３６（ｄ，Ｊ＝８Ｈｚ，１Ｈ）、７．３４（ｄｔ，Ｊ＝１．５Ｈｚ，Ｊ＝８Ｈｚ，１Ｈ）、７．１６（ｄ，Ｊ＝８Ｈｚ，２Ｈ）、３．９６（ｓ，３Ｈ）、１．４６（ｓ，１２Ｈ）
１３Ｃ  ＮＭＲ（ＣＤＣｌ３）：δ  １５９、１４３、１４２、１３２、１３０、１２９、１２８、１２６、１２３、１２３、１２１、１２０、１２０、１１５、１１０、１０９、９４、８４、５６、２５
合成例１０ａ
【０１２６】
【化２３】
2006520409.tif 000023
３，６−ジブロモ−９−（４−メトキシフェニル）カルバゾール（ｎｋ２６８０３）
合成例２に類似する合成
１Ｈ  ＮＭＲ（ＣＤＣｌ３）：δ  8．２１（ｄ，Ｊ＝１．５Ｈｚ，２Ｈ）、７．５２（ｄｄ，Ｊ＝１．５Ｈｚ，Ｊ＝８Ｈｚ，２Ｈ）、７．３９（ｄ，Ｊ＝８Ｈｚ，２Ｈ）、７．２０（ｄ，Ｊ＝８Ｈｚ，２Ｈ）、７．１７（ｄ，Ｊ＝８Ｈｚ，２Ｈ）、３．９５（ｓ，３Ｈ）
１３Ｃ  ＮＭＲ（ＣＤＣｌ３）：δ  １５９、１４０、１２９、１２９、１２８、１２４、１２３、１１５、１１３、１１１、５６
【実施例１１】
【０１２７】
合成例１１
ビス［９−（４−メトキシフェニル）カルバゾール−３−イル］（ｊｊｂ７９６−０４ｋ）
アルゴン雰囲気下で７０ｍｌのクロロホルム中の２．４９ｇ（９．１ｍｍｏｌ）の９−（４−メトキシフェニル）カルバゾールの攪拌した溶液に、一度に、３．０ｇ（１８．５ｍｍｏｌ）の塩化鉄（ＩＩＩ）を添加する。４０時間の間、室温で攪拌した後、７５ｍｌの水を添加する。有機層を分離し、ＭｇＳＯ４で乾燥させ、ろ過し、且つ濃縮した。その混合物を、それぞれ、カラムクロマトグラフィー（ＳｉＯ２，ヘキサン／ジクロロメタン，６０／４０，体積／体積）及び結晶化（ヘキサン／ジクロロメタン）によって精製した。１．２９グラム（５２％）の白色の結晶が、得られた。
【０１２８】
１Ｈ  ＮＭＲ（ＣＤＣｌ３）：δ  ８．４９（ｄ，Ｊ＝１．５Ｈｚ，２Ｈ）、８．２８（ｄ，Ｊ＝８Ｈｚ，２Ｈ）、７．８１（ｄｄ，Ｊ＝１．５Ｈｚ，Ｊ＝８Ｈｚ，２Ｈ）、７．５４（ｄ，Ｊ＝８Ｈｚ，４Ｈ）、７．４７（ｄ，Ｊ＝８Ｈｚ，２Ｈ）、７．４６（ｄｔ，Ｊ＝１．５Ｈｚ，Ｊ＝８Ｈｚ，２Ｈ）、７．４０（ｄ，Ｊ＝８Ｈｚ，２Ｈ）、７．３５（ｄｔ，Ｊ＝１．５Ｈｚ，Ｊ＝８Ｈｚ，２Ｈ）、７．１８（ｄ，Ｊ＝８Ｈｚ，４Ｈ）、３．９７（ｓ，６Ｈ）
１３Ｃ  ＮＭＲ（ＣＤＣｌ３）：δ  １５９、１４２、１４１、１３４、１３０、１２９、１２６、１２６、１２４、１２３、１２０、１２０、１１９、１１５、１１０、１１０、５６
【実施例１２】
【０１２９】
合成例１２
【０１３０】
【化２４】
2006520409.tif 000024
ビス［６−ブロモ−９−（４−メトキシフェニル）カルバゾール−３−イル］（ｎｋ２７００３）
合成例４に類似する合成
１Ｈ  ＮＭＲ（ＣＤＣｌ３）：δ  ８．４１（ｄ，Ｊ＝１．５Ｈｚ，２Ｈ）、８．３８（ｄ，Ｊ＝１．５Ｈｚ，２Ｈ）、７．７９（ｄｄ，Ｊ＝１．５Ｈｚ，Ｊ＝８Ｈｚ，２Ｈ）、７．５３（ｄｄ，Ｊ＝１．５Ｈｚ，Ｊ＝８Ｈｚ，２Ｈ）、７．４８（ｄ，Ｊ＝８Ｈｚ，４Ｈ）、７．４４（ｄ，Ｊ＝８Ｈｚ，２Ｈ）、７．２６（ｄ，Ｊ＝８Ｈｚ，２Ｈ）、７．１７（ｄ，Ｊ＝８Ｈｚ，４Ｈ）、３．９７（ｓ，６Ｈ）
１３Ｃ  ＮＭＲ（ＣＤＣｌ３）：δ  １５９、１４１、１４０、１３４、１３０、１２９、１２８、１２６、１２５、１２３、１２３、１１９、１１５、１１３、１１１、１１０、５６
【実施例１３】
【０１３１】
合成例１３
［３，３’：６’，３’’］トリス（９−（４−メトキシフェニル）カルバゾール）（ｊｊｂ８００−０５）
合成例７に類似する合成
１Ｈ  ＮＭＲ（ＣＤＣｌ３）：δ  ８．６５（ｄ，Ｊ＝１．５Ｈｚ，２Ｈ）、８．５８（ｄ，Ｊ＝１．５Ｈｚ，２Ｈ）、８．３７（ｄ，Ｊ＝８Ｈｚ，２Ｈ）、７．８７（ｄｄ，Ｊ＝１．５Ｈｚ，Ｊ＝８Ｈｚ，４Ｈ）、７．６２−７．３７（ｍ，１６Ｈ）、７．２６（ｄ，Ｊ＝８  Ｈｚ，２Ｈ）、７．１７（ｄ，Ｊ＝８Ｈｚ，４Ｈ）、４．００（ｓ，３Ｈ）、３．９８（ｓ，６Ｈ）
１３Ｃ  ＮＭＲ（ＣＤＣｌ３）：δ  １５９、１４２、１４１、１４０、１３４、１３４、１３０、１３０、１２８、１２８、１２６、１２６、１２６、１２４、１２４、１２３、１２０、１２０、１１９、１１９、１１５、１１５、１１０、１１０、１１０、５６
【実施例１４】
【０１３２】
合成例１４
【０１３３】
【化２５】
2006520409.tif 000025
２，７−ジブロモ−９，９−ビス（４−ヒドロキシフェニル）フルオレン
４０ｇのテトラクロロメタン中の９．２ｇ（０．０２７ｍｏｌ）の２，７−ジブロモフルオレン、１７．０ｇ（０．１８ｍｏｌ）のフェノール、及び７．８ｇ（０．０８ｍｏｌ）のメタンスルホン酸の混合物を、４０時間の間、８０℃で攪拌した。その混合物は、室温まで冷却することが許容され、その後、生成物を、ろ過し、且つジクロロメタンで洗浄した。１１．０ｇ（８０％）の淡赤色の粉末を生じさせた。
【０１３４】
１Ｈ  ＮＭＲ（ＣＤＣｌ３）：δ  ７．８６（ｄ，Ｊ＝８Ｈｚ，２Ｈ），７．６０（ｄ，Ｊ＝１．５Ｈｚ，２Ｈ）、７．６０（ｄｄ，Ｊ＝１．５Ｈｚ，Ｊ＝８Ｈｚ，２Ｈ）、７．０５（ｄ，Ｊ＝８Ｈｚ，４Ｈ）、６．８０（ｄ，Ｊ＝８Ｈｚ，４Ｈ）
１３Ｃ  ＮＭＲ（ＣＤＣｌ３）：δ  １５７、１５５、１３８、１３５、１３１、１２９、１２９、１２２、１２２、１１５
【実施例１５】
【０１３５】
合成例１５
【０１３６】
【化２６】
2006520409.tif 000026
２，７−ジブロモ−９，９−ビス［４−（３，７−ジメチルオクチルオキシ）フェニル］フルオレン
２００ｍｌのメチル＝イソブチル＝ケトン中の１１．０ｇ（２１．７ｍｍｏｌ）の２，７−ジブロモ−９，９−ビス（４−ヒドロキシフェニル）フルオレン、１０．６ｇ（４８．１ｍｍｏｌ）の３，７−ジメチルオクチル＝ブロミド、５．４ｇ（３９ｍｍｏｌ）のＫ２ＣＯ３の混合物を、４０時間の間、還流で攪拌した。溶剤を、蒸発させ、且つ、生成物を、ジクロロメタン／水の抽出によって、単離した。有機層を、乾燥させ（ＭｇＳＯ４）、ろ過し、且つ濃縮した。カラムクロマトグラフィー（ＳｉＯ２，ヘキサン／ジクロロメタン，８５／１５，体積／体積）による精製は、１０．２ｇ（６０％）の生成物を、純白でない白色の固体として生じさせた。
【０１３７】
１Ｈ  ＮＭＲ（ＣＤＣｌ３）：δ  ７．５６（ｄ，Ｊ＝８Ｈｚ，２Ｈ）、７．４７（ｄ，Ｊ＝１．５Ｈｚ，２Ｈ）、７．４５（ｄｄ，Ｊ＝１．５Ｈｚ，Ｊ＝８Ｈｚ，２Ｈ）、７．０５（ｄ，Ｊ＝８Ｈｚ，４Ｈ）、６．７６（ｄ，Ｊ＝８Ｈｚ，４Ｈ）、４．００−３．８８（ｍ，４Ｈ）、１．８５−１．７５（ｍ，２Ｈ）、１．７０−１．１０（ｍ，１８Ｈ）、０．９５（ｄ，Ｊ＝８Ｈｚ，６Ｈ）、０．９０（ｄ，Ｊ＝８Ｈｚ，１２Ｈ）
１３Ｃ  ＮＭＲ（ＣＤＣｌ３）：δ  １５８、１５４、１３８、１３６、１３１、１２９、１２９、１２２、１２１、１１４、６６、３９、３７、３６、３０、２８、２７、２５、２３、２３、２０
【実施例１６】
【０１３８】
合成例１６
【０１３９】
【化２７】
2006520409.tif 000027
２，７−ビス（４，４，５，５−テトラメチル−１，３，２−ジオキサボロリル）−９，９−ビス［４−（３，７−ジメチルオクチルオキシ）フェニル］フルオレン
３００ｍｌのテトラヒドロフラン中の２４．３８ｇ（３０．９ｍｍｏｌ）の２，７−ジブロモ−９，９−ビス［４−（３，７−ジメチルオクチルオキシ）フェニル］フルオレンの溶液を、アルゴン雰囲気下で、−７０℃で攪拌した。３３ｍｌ（８２．５ｍｍｏｌ）の２．５Ｍのｎ−ブチルリチウムを、滴下の様式で添加した。１．５時間後に、１６．５ｍｌ（８０．５ｍｍｏｌ）の２−イソプロポキシ−４，４，５，５−テトラメチル−１，３，２−ジオキサボロランを、滴下の様式で添加した。その混合物は、一晩中、室温まで温めることが許容された。ＴＨＦを、蒸発させ、且つ、生成物を、ジエチルエーテル／水の抽出によって、単離した。有機層を、乾燥させ（ＭｇＳＯ４）、ろ過し、且つ濃縮した。生成物を、ヘキサン／ジエチルエーテルからの結晶化によって、精製し、１９．１ｇ（７０％）の生成物を白色の結晶として生じさせた。
【０１４０】
１Ｈ  ＮＭＲ（ＣＤＣｌ３）：δ  ７．８２−７．７４（ｍ，６Ｈ）、７．１２（ｄ，Ｊ＝８Ｈｚ，４Ｈ）、６．７３（ｄ，Ｊ＝８Ｈｚ，４Ｈ）、３．９５−３．８４（ｍ，４Ｈ）、１．８５−１．７０（ｍ，２Ｈ）、１．６８−１．１０（ｍ，１８Ｈ）、１．３０（ｓ，１２Ｈ）、０．９５（ｄ，Ｊ＝８Ｈｚ，６Ｈ）、０．９２（ｄ，Ｊ＝８Ｈｚ，１２Ｈ）
１３Ｃ  ＮＭＲ（ＣＤＣｌ３）：δ  １５８、１５２、１４３、１３８、１３４、１３２、１２９、１２０、１１４、８４、６６、３９、３７、３６、３０、２８、２５、２５、２３、２３、２０
【０１４１】
【化２８】
2006520409.tif 000028
ビス［３−｛４，４，５，５−テトラメチル−１，３，２−ジオキサボロリル｝−９−オクチルカルバゾール−６−イル］
２，７−ビス（４，４，５，５−テトラメチル−１，３，２−ジオキサボロリル）−９，９−ビス［４−（３，７−ジメチルオクチルオキシ）フェニル］フルオレンに類似する合成
１Ｈ  ＮＭＲ（ＣＤＣｌ３）：δ  ８．７９（ｓ，２Ｈ）、８．５８（ｄ，Ｊ＝１．５Ｈｚ，２Ｈ）、８．０１（ｄ，Ｊ＝８Ｈｚ，２Ｈ）、７．９２（ｄｄ，Ｊ＝１．５Ｈｚ，Ｊ＝８Ｈｚ，２Ｈ）、７．５８（ｄ，Ｊ＝８Ｈｚ，２Ｈ）、７．４９（ｄ，Ｊ＝８Ｈｚ，２Ｈ）、４．４１（ｔ，Ｊ＝８Ｈｚ，４Ｈ）、２．０１−１．９０（ｍ，４Ｈ）、１．５０−１．２０（ｍ，２０Ｈ）、１．４２（ｓ，２４Ｈ）、０．９５（ｄ，Ｊ＝６．５Ｈｚ，６Ｈ）
１３Ｃ  ＮＭＲ（ＣＤＣｌ３）：δ  １４３、１４０、１３３、１３２、１２８、１２５、１２４、１２３、１１９、１０９、１０８、８３、４３、３２、２９、２９、２９、２７、２５、２３、１４
【０１４２】
【化２９】
2006520409.tif 000029
ビス［３−｛４，４，５，５−テトラメチル−１，３，２−ジオキサボロリル｝−９−（３，７−ジメチルオクチル）カルバゾール−６−イル］
２，７−ビス（４，４，５，５−テトラメチル−１，３，２−ジオキサボロリル）−９，９−ビス［４−（３，７−ジメチルオクチルオキシ）フェニル］フルオレンに類似する合成
１Ｈ  ＮＭＲ（ＣＤＣｌ３）：δ  ８．７７（ｓ，２Ｈ）、８．５５（ｄ，Ｊ＝１．５Ｈｚ，２Ｈ）、８．００（ｄ，Ｊ＝１．５Ｈｚ，Ｊ＝８Ｈｚ，２Ｈ）、７．９０（ｄｄ，Ｊ＝１．５Ｈｚ，Ｊ＝８Ｈｚ，２Ｈ）、７．５４（ｄ，Ｊ＝８Ｈｚ，２Ｈ）、７．４６（ｄ，Ｊ＝８Ｈｚ，２Ｈ）、４．４８−４．３５（ｍ，４Ｈ）、２．０３−１．９０（ｍ，２Ｈ）、１．８０−１．０５（ｍ，１８Ｈ）、１．４２（ｓ，２４Ｈ）、１．１０（ｄ，Ｊ＝６．５Ｈｚ，６Ｈ）、０．９２（ｄ，Ｊ＝６．５Ｈｚ，１２Ｈ）
１３Ｃ  ＮＭＲ（ＣＤＣｌ３）：δ  １４３、１４０、１３３、１３２、１２８、１２５、１２４、１２３、１１９、１０９、１０８、８４、４１、３９、３７、３６、３１、２８、２５、２５、２３、２３、２０
【実施例１７】
【０１４３】
合成例１７
【０１４４】
【化３０】
2006520409.tif 000030
２，７−ジブロモ−９，９−ジオクチルフルオレン
８０ｍｌのＤＭＳＯ中の４０．２ｇ（１２４ｍｍｏｌ）の２，７−ジブロモフルオレン及び１．８０ｇのテトラブチルアンモニウム＝ヒドロキシドの混合物に、４０ｍｌの５０重量％のＮａＯＨ（水溶液）を、５１．４ｇ（２６６ｍｍｏｌ）のオクチル＝ブロミドを後に続けて、滴下の様式で、添加した。その混合物を、４８時間の間、８０℃で加熱した。ＤＭＳＯを、蒸発させ、且つ、生成物を、ジエチルエーテル／１ＭのＨＣｌ（水溶液）の抽出によって、単離した。有機層を、乾燥させ（ＭｇＳＯ４）、ろ過し、且つ濃縮した。生成物を、エタノール／ジクロロメタンからの結晶化によって、精製し、５１．４ｇ（７６％）の白色の結晶に帰着した。
【０１４５】
１Ｈ−ＮＭＲ（ＣＤＣｌ３）：δ  ７．５１（ｄ，Ｊ＝８Ｈｚ，２Ｈ）、７．４５（ｄ，Ｊ＝８Ｈｚ，２Ｈ）、７．４４（ｓ，２Ｈ）、１．９３−１．９０（ｍ，４Ｈ）、１．２６−１．０５（ｍ，２０Ｈ）、０．８３（ｔ，Ｊ＝６．５Ｈｚ，６Ｈ）、０．６０−０．５６（ｍ，４Ｈ）
１３Ｃ−ＮＭＲ（ＣＤＣｌ３）：δ  １５３、１３９、１３０、１２６、１２１、１２１、５６、４０、３２、３０、２９、２４、２３、１４
【０１４６】
【化３１】
2006520409.tif 000031
２，７−ジブロモ−９，９−ビス（３，７−ジメチルオクチル）フルオレン
２，７−ジブロモ−９，９−ジオクチルフルオレンに類似する合成
１Ｈ−ＮＭＲ（ＣＤＣｌ３）：δ  ７．５２（ｄ，Ｊ＝８Ｈｚ，２Ｈ）、７．４４（ｄ，Ｊ＝８Ｈｚ，２Ｈ）、７．４３（ｓ，２Ｈ）、１．９６−１．８９（ｍ，４Ｈ）、１．５５−０．８６（ｍ，１６Ｈ）、０．８２（ｄ，Ｊ＝６．５Ｈｚ，１２Ｈ）、０．６９（ｄ，Ｊ＝６．５Ｈｚ，６Ｈ）、０．５６−０．５３（ｍ，２Ｈ）、０．４４−０．４２（ｍ，２Ｈ）
１３Ｃ−ＮＭＲ（ＣＤＣｌ３）：δ  １５２、１３９、１３０、１２６、１２１、１２１、５６、３９、３８、３７、３３、３０、２８、２５、２３、２３、２０
【０１４７】
【化３２】
2006520409.tif 000032
２，７−ビス（４，４，５，５−テトラメチル−１，３，２−ジオキサボロリル）−９，９−ジオクチルフルオレン
出発化合物としての２，７−ジブロモ−９，９−ジオクチルフルオレンを伴った合成例１６に類似する合成
１Ｈ−ＮＭＲ（ＣＤＣｌ３）：δ  ７．８６（ｄｄ，Ｊ＝１．５Ｈｚ，Ｊ＝８Ｈｚ，２Ｈ）、７．８０（ｄ，Ｊ＝１．５Ｈｚ，２Ｈ）、７．７７（ｄ，Ｊ＝８Ｈｚ，２Ｈ）、２．０８−１．９５（ｍ，４Ｈ）、１．４２（ｓ，２４Ｈ）、１．５０−０．９８（ｍ，２０Ｈ）、０．８５（ｔ，Ｊ＝６．５Ｈｚ，６Ｈ）、０．６５−０．５０（ｍ，４Ｈ）
１３Ｃ−ＮＭＲ（ＣＤＣｌ３）：δ  １５０、１４４、１３４、１２９、１１９、８４、５５、４０、３２、３０、２９、２９、２５、２３、２３、１４
【０１４８】
【化３３】
2006520409.tif 000033
２，７−ビス（４，４，５，５−テトラメチル−１，３，２−ジオキサボロリル）−９，９−ビス（３，７−ジメチルオクチル）フルオレン
出発化合物としての２，７−ジブロモ−９，９−ビス（３，７−ジメチルオクチル）フルオレンを伴った合成例１６に類似する合成
１Ｈ−ＮＭＲ（ＣＤＣｌ３）：δ  ７．８６（ｄｄ，Ｊ＝１．５Ｈｚ，Ｊ＝８Ｈｚ，２Ｈ）、７．８０（ｄ，Ｊ＝１．５Ｈｚ，２Ｈ）、７．７７（ｄ，Ｊ＝８Ｈｚ，２Ｈ）、２．０５−１．９０（ｍ，４Ｈ）、１．７５−０．８６（ｍ，１６Ｈ）、０．８２（ｄ，Ｊ＝６．５Ｈｚ，１２Ｈ）、０．６９（ｄ，Ｊ＝６．５Ｈｚ，６Ｈ）、０．５６−０．５３（ｍ，２Ｈ）、０．４４−０．４２（ｍ，２Ｈ）
１３Ｃ−ＮＭＲ（ＣＤＣｌ３）：δ  １５０、１４４、１３４、１２９、１２０、１１９、８４、５５、３９、３７、３７、３３、３０、２８、２５、２３、２３、２０
【実施例１８】
【０１４９】
合成例１８
【０１５０】
【化３４】
2006520409.tif 000034
２−ブロモ−９，９−ジオクチルフルオレン
合成例５に類似する合成
１Ｈ−ＮＭＲ（ＣＤＣｌ３）：δ  ７．７１−７．６８（ｍ，１Ｈ）、７．５９（ｄｄ，Ｊ＝１．５Ｈｚ，Ｊ＝８Ｈｚ，１Ｈ）、７．４９（ｄ，Ｊ＝１．５Ｈｚ，１Ｈ）、７．４８（ｄｄ，Ｊ＝１．５Ｈｚ，Ｊ＝８Ｈｚ，１Ｈ）、７．３８−７．３４（ｍ，３Ｈ）、２．０５−１．９０（ｍ，４Ｈ）、１．３０−１．００（ｍ，２０Ｈ）、０．８５（ｔ，Ｊ＝６．５Ｈｚ，６Ｈ）、０．７０−０．５５（ｍ，４Ｈ）
１３Ｃ−ＮＭＲ（ＣＤＣｌ３）：δ  １５２、１５０、１４０、１４０、１３０、１２７、１２７、１２６、１２３、１２１、１２１、１２０、５５、４０、３２、３０、２９、２４、２３、１４
【０１５１】
【化３５】
2006520409.tif 000035
２−（４，４，５，５−テトラメチル−１，３，２−ジオキサボロリル）−９，９−ジオクチルフルオレン
合成例６に類似する合成
１Ｈ−ＮＭＲ（ＣＤＣｌ３）：δ  ７．８４（ｄｄ，Ｊ＝１．５Ｈｚ，Ｊ＝８Ｈｚ，１Ｈ）、７．７８−７．７１（ｍ，３Ｈ）、７．３９−７．３２（ｍ，３Ｈ）、２．０７−１．９３（ｍ，４Ｈ）、１．４２（ｓ，１２Ｈ）、１．３８−１．００（ｍ，２４Ｈ）、０．９２（ｔ，Ｊ＝６．５Ｈｚ，６Ｈ）、０．６０−０．５６（ｍ，４Ｈ）
１３Ｃ−ＮＭＲ（ＣＤＣｌ３）：δ  １５１、１５０、１４４、１４１、１３４、１２９、１２７、１２７、１２３、１２０、１１９、８４、５５、４０、３２、３２、３０、２９、２５、２４、２３、１４
【０１５２】
【化３６】
2006520409.tif 000036
２−ブロモ−９，９−ビス（３，７−ジメチルオクチル）フルオレン
合成例５に類似する合成
１Ｈ−ＮＭＲ（ＣＤＣｌ３）：δ  ７．７１−７．６６（ｍ，１Ｈ）、７．５９−７．５５（ｍ，１Ｈ）、７．４９−７．４４（ｍ，２Ｈ）、７．３７−７．３１（ｍ，３Ｈ）、２．０５−１．９０（ｍ，４Ｈ）、１．９０−１．００（ｍ，１８Ｈ）、０．９２（ｄ，Ｊ＝６．５Ｈｚ，１２Ｈ）、０．７０（ｄ，Ｊ＝６．５Ｈｚ，６Ｈ）、０．６８−０．３８（ｍ，２Ｈ）
１３Ｃ−ＮＭＲ（ＣＤＣｌ３）：δ  １５２、１５０、１４０、１４０、１３０、１２７、１２７、１２６、１２３、１２１、１２１、１２０、５６、３９、３８、３７、３３、３０、２８、２５、２３、２３、２０
【０１５３】
【化３７】
2006520409.tif 000037
２−（４，４，５，５−テトラメチル−１，３，２−ジオキサボロリル）−９，９−ビス（３，７−ジメチルオクチル）フルオレン
合成例６に類似する合成
１Ｈ−ＮＭＲ（ＣＤＣｌ３）：δ  ７．８１（ｄ，Ｊ＝８Ｈｚ，１Ｈ）、７．７４（ｄ，Ｊ＝１．５Ｈｚ，１Ｈ）、７．７３−７．７０（ｍ，１Ｈ）、７．６９（ｄ，Ｊ＝８Ｈｚ，１Ｈ）、７．３５−７．２８（ｍ，３Ｈ）、２．０７−１．９３（ｍ，４Ｈ）、１．９０−０．８０（ｍ，１６Ｈ）、１．３８（ｓ，１２Ｈ）、０．８０（ｄ，Ｊ＝６．５Ｈｚ，１２Ｈ）、０．６３（ｄ，Ｊ＝６．５Ｈｚ，６Ｈ）、０．６０−０．３５（ｍ，４Ｈ）
１３Ｃ−ＮＭＲ（ＣＤＣｌ３）：δ  １５１、１５０、１４４、１４１、１３４、１２９、１２７、１２７、１２３、１２０、１１９、８４、５５、３９、３７、３７、３３、３０、２８、２５、２３、２３、２０
【実施例１９】
【０１５４】
合成例１９
【０１５５】
【化３８】
2006520409.tif 000038
３，６−ビス（９，９−［３，７−ジメチルオクチル］フルオレン−２−イル）−９−オクチルカルバゾール（ｎｋ２５３２０／２５３２１）
０．５ｇ（１．１ｍｍｏｌ）の３，６−ジブロモ−９−オクチルカルバゾール、１．４ｇ（２．４ｍｍｏｌ）の２−（４，４，５，５−テトラメチル−１，３，２−ジオキサボロリル）−９，９−ビス（３，７−ジメチルオクチル）フルオレン、１５ｍｌ（１Ｍ）のＫ２ＣＯ３（水溶液）、及び１５ｍｌのトルエンの混合物を含有するフラスコを、排気し、且つ、三回アルゴンを充満させ、その後、２ｍｏｌ％のＰｄ（ＰＰｈ３）４を、添加した。排気及びアルゴンの充填を、一度繰り返し、且つ、その混合物を、７０時間、還流温度で攪拌した。その混合物は、室温まで冷却することが許容され、且つ、有機層を、分離し、乾燥させ（ＭｇＳＯ４）、ろ過し、且つ濃縮した。カラムクロマトグラフィー（ＳｉＯ２，ヘキサン／ジクロロメタン／トリエチルアミン，９０／１０／２，体積／体積／体積）の後に、０．６５ｇ（４９％）の生成物が、得られた。
【０１５６】
１Ｈ  ＮＭＲ（ＣＤＣｌ３）：δ  ８．５２（ｄ，Ｊ＝１．５Ｈｚ，２Ｈ）、７．８８−７．８４（ｍ，４Ｈ）、７．８２−７．７４（ｍ，６Ｈ）、７．５７（ｄ，Ｊ＝８Ｈｚ，２Ｈ）、７．４４−７．４４（ｍ，６Ｈ）、４．４２（ｔ，Ｊ＝８Ｈｚ，２Ｈ）、２．２０−０．５５（ｍ，９９Ｈ）
１３Ｃ  ＮＭＲ（ＣＤＣｌ３）：δ  １５２、１５１、１４１、１４１、１４０、１４０、１３３、１２７、１２７、１２６、１２５、１２３、１２３、１２１、１２０、１１９、１１９、１０９、５５、４３、３９、３８、３７、３３、３２、３１、３０、２９、２９、２８、２７、２５、２３、２３、２３、２０、１４
【０１５７】
【化３９】
2006520409.tif 000039
ビス［３−（（９，９−ジオクチル）フルオレン−２−イル）−９−オクチルカルバゾール−６−イル］（ｎｋ３０００６）
出発化合物としての２−（４，４，５，５−テトラメチル−１，３，２−ジオキサボロリル）−９，９−ジオクチルフルオレン及びビス［６−ブロモ−９−オクチルカルバゾール−３−イル］（ｎｋ２４３）を伴った３，６−ビス（９，９−［３，７−ジメチルオクチル］フルオレン−２−イル）−９−カルバゾールに類似する合成
１Ｈ  ＮＭＲ（ＣＤＣｌ３）：δ  ８．５６（ｓ，２Ｈ）、８．５２（ｓ，２Ｈ）、７．９３（ｄｄ，Ｊ＝１．５Ｈｚ，Ｊ＝８Ｈｚ，２Ｈ）、７．８６（ｄｄ，Ｊ＝１．５Ｈｚ，Ｊ＝８Ｈｚ，２Ｈ）、７．８３（ｄ，Ｊ＝８Ｈｚ，２Ｈ）、７．８０−７．７３（ｍ，６Ｈ）、７．５８（ｄ，Ｊ＝８Ｈｚ，２Ｈ）、７．５５（ｄ，Ｊ＝８Ｈｚ，２Ｈ）、７．４２−７．３２（ｍ，６Ｈ）、４．４３（ｂｒ  ｓ，４Ｈ）、２．１５−１．９５（ｍ，１２Ｈ）、１．８０−０．７０（ｍ，８６Ｈ）
１３Ｃ−ＮＭＲ（ＣＤＣｌ３）：δ  １５２、１５０、１４０、１４０、１３９、１３０、１３０、１２９、１２８、１２７、１２７、１２６、１２６、１２５、１２３、１２３、１２２、１２１、１２１、１２０、１１２、１１２、１１０、１０９、５５、４３、４０、３２、３２、３０、２９、２９、２９、２７、２４、２３、１４
【０１５８】
【化４０】
2006520409.tif 000040
ビス｛３−（９，９−［３，７−ジメチルオクチル］フルオレン−２−イル）−９−［４−メトキシフェニル］カルバゾール−６−イル｝（ｎｋ２７２０６）
１Ｈ  ＮＭＲ（ＣＤＣｌ３）：δ  ８．６３（ｄ，Ｊ＝１．５Ｈｚ，２Ｈ）、８．６０（ｄ，Ｊ＝１．５Ｈｚ，２Ｈ）、７．９４−７．７５（ｍ，１２Ｈ）、７．６３（ｄ，Ｊ＝８Ｈｚ，４Ｈ）、７．５６（ｄ，Ｊ＝８Ｈｚ，２Ｈ）、７．５２（ｄ，Ｊ＝８Ｈｚ，２Ｈ）、７．４６−７．３５（ｍ，６Ｈ）、７．２２（ｄ，Ｊ＝８Ｈｚ，４Ｈ）、４．００（ｓ，６Ｈ）、２．２０−２．００（ｍ，８Ｈ）、１．８０−０．９５（ｍ，３２Ｈ）、０．９３−０．５０（ｍ，４４Ｈ）
１３Ｃ  ＮＭＲ（ＣＤＣｌ３）：δ  １５９、１５１、１５１、１４１、１４１、１４１、１４１、１４０、１３４、１３４、１３１、１２８、１２７、１２７、１２６、１２６、１２６、１２４、１２３、１２２、１２０、１２０、１１９、１１９、１１５、１１０、５６、５５、３９、３８、３７、３３、３１、２８、２５、２３、２３、２０
【実施例２０】
【０１５９】
【化４１】
2006520409.tif 000041
４−ブロモベンゾイルヒドラジン
２１８ｍｌのヒドラジン一水和物中の３１．２ｇ（１４５ｍｍｏｌ）のメチル＝４−ブロモベンゾアートの混合物を、１６時間の間、１００℃で加熱した。その後、その混合物は、冷却することが許容され、且つ、生成物を、ろ過し尽くし、且つ、水で洗浄した。エタノールからの結晶化は、１９．４ｇ（６２％）の白色の結晶を生じさせた。
【０１６０】
１Ｈ  ＮＭＲ（ＤＭＳＯ−ｄ６）：δ  １０．５（ｓ，１Ｈ）、７．７９（ｄ，Ｊ＝８Ｈｚ，２Ｈ）、７．７０（ｄ，Ｊ＝８Ｈｚ，２Ｈ）
【０１６１】
【化４２】
2006520409.tif 000042
１，２−ビス（４−ブロモベンゾイル）ヒドラジン
８０ｍｌ（０．６Ｍ）のＮａＨＣＯ３（水溶液）中の１０．８ｇ（５０ｍｍｏｌ）の４−ブロモベンゾイルヒドラジンに、滴下の様式で、６５ｍｌのＴＨＦ中の１１．０ｇ（５０ｍｍｏｌ）の４−ブロモベンゾイル＝クロリドを添加した。その混合物を、１６時間の間、攪拌し、その後、生成物を、ろ過によって、単離することができた。１５．１ｇ（７６％）の白色の粉末を生じさせた。
【０１６２】
１Ｈ  ＮＭＲ（ＤＭＳＯ−ｄ６）：δ  １０．７（ｓ，２Ｈ）、７．９０（ｄ，Ｊ＝８Ｈｚ，４Ｈ）、７．７９（ｄ，Ｊ＝８Ｈｚ，４Ｈ）
【０１６３】
【化４３】
2006520409.tif 000043
２，５−ビス（４−ブロモフェニル）−１，３，４−オキサジアゾール
２３０ｍｌのトルエン中の２０．０ｇ（５０ｍｍｏｌ）の１，２−ビス（４−ブロモベンゾイル）ヒドラジンに、９０ｍｌのＰＯＣｌ３を慎重に添加し、後に続けて、１６時間の間、還流温度で攪拌した。その後、その混合物を、氷及び水を含有するビカーの中に注いだ。有機層を、分離し、乾燥させ（ＭｇＳＯ４）、ろ過し、且つ濃縮した。生成物を、エタノールからの結晶化によって、精製し、１５．４ｇ（８１％）の白色の結晶に帰着した。
【０１６４】
１Ｈ  ＮＭＲ（ＣＤＣｌ３）：δ  ８．０３（ｄ，Ｊ＝８Ｈｚ，４Ｈ）、７．７２（ｄ，Ｊ＝８Ｈｚ，４Ｈ）
１３Ｃ  ＮＭＲ（ＣＤＣｌ３）：δ  １６４、１３２、１２８、１２７、１２３
【０１６５】
【化４４】
2006520409.tif 000044
２，５−ビス（４−［９，９−ビスオクチルフルオレン−２−イル］フェニル）−１，３，４−オキサジアゾール
２−（４，４，５，５−テトラメチル−１，３，２−ジオキサボロリル）−９，９−ジオクチルフルオレン及び２，５−ビス（４−ブロモフェニル）−１，３，４−オキサジアゾールを使用して合成した。
【０１６６】
１Ｈ  ＮＭＲ（ＣＤＣｌ３）：δ  ８．３０（ｄ，Ｊ＝８Ｈｚ，４Ｈ）、７．８９（ｄ，Ｊ＝８Ｈｚ，４Ｈ）、７．８５（ｄ，Ｊ＝８Ｈｚ，２Ｈ）、７．７９（ｄｄ，Ｊ＝１．５Ｈｚ，Ｊ＝８Ｈｚ，２Ｈ）、７．６９（ｄｄ，Ｊ＝１．５Ｈｚ，Ｊ＝８Ｈｚ，２Ｈ）、７．６６（ｄ，  Ｊ＝１．５Ｈｚ，２Ｈ）、７．４３−７．３５（ｍ，６Ｈ）、２．１０−２．００（ｍ，８Ｈ）、１．３０−１．０５（ｍ，４０Ｈ）、０．８５（ｔ，Ｊ＝６．５Ｈｚ，１２Ｈ）、０．８０−０．６５（ｍ，８Ｈ）
１３Ｃ  ＮＭＲ（ＣＤＣｌ３）：δ  １６６、１５２、１５１、１４５、１４１、１４０、１３９、１２８、１２７、１２７、１２６、１２３、１２２、１２１、１２０、１２０、５５、４０、３２、３０、２９、２４、２３、１４
【０１６７】
【化４５】
2006520409.tif 000045
２，５−ビス（４−［９−オクチルカルバゾール−３−イル］フェニル）−１，３，４−オキサジアゾール
３−（４，４，５，５−テトラメチル−１，３，２−ジオキサボロリル）−９−オクチルカルバゾール及び２，５−ビス（４−ブロモフェニル）−１，３，４−オキサジアゾールを使用して合成された。
【０１６８】
１Ｈ  ＮＭＲ（ＣＤＣｌ３）：δ  ８．４２（ｄ，Ｊ＝１．５Ｈｚ，２Ｈ）、８．２６（ｄ，Ｊ＝８Ｈｚ，４Ｈ）、８．２２（ｄ，Ｊ＝８Ｈｚ，２Ｈ）、７．９０（ｄ，Ｊ＝８Ｈｚ，４Ｈ）、７．７９（ｄｄ，Ｊ＝１．５Ｈｚ，Ｊ＝８Ｈｚ，２Ｈ）、７．５４（ｄｔ，Ｊ＝１．５Ｈｚ，Ｊ＝８Ｈｚ，２Ｈ）、７．５０（ｄ，Ｊ＝８Ｈｚ，２Ｈ）、７．４６（ｄ，Ｊ＝８  Ｈｚ，２Ｈ）、７．３２（ｄｔ，Ｊ＝１．５Ｈｚ，Ｊ＝８Ｈｚ，２Ｈ）、４．３５（ｔ，Ｊ＝８Ｈｚ，４Ｈ）、１．９５−１．８５（ｍ，４Ｈ）、１．５０−１．２０（ｍ，２０Ｈ）、０．９２（ｔ，Ｊ＝６．５Ｈｚ，６Ｈ）
１３Ｃ  ＮＭＲ（ＣＤＣｌ３）：δ  １６５、１４５、１４１、１４０、１３１、１２７、１２７、１２６、１２５、１２３、１２３、１２２、１２０、１１９、１１９、１０９、１０９、４３、３２、２９、２９、２９、２７、２３、１４
【実施例２１】
【０１６９】
合成例２１
合成例２０で使用したものに類似する方法を使用する。
【０１７０】
【化４６】
2006520409.tif 000046
１−ベンゾイル−２−（３，５−ジブロモベンゾイル）ヒドラジン
１Ｈ  ＮＭＲ（ＤＭＳＯ−ｄ６）：δ  １０．７（ｂｒ  ｓ，２Ｈ）、８．１１（ｓ，３Ｈ）、７．９２（ｄ，Ｊ＝８Ｈｚ，２Ｈ）、７．６２（ｔ，Ｊ＝８Ｈｚ，１Ｈ）、７．５４（ｔ，Ｊ＝８Ｈｚ，２Ｈ）
【０１７１】
【化４７】
2006520409.tif 000047
２−フェニル−５−（３，５−ジブロモフェニル）−１，３，４−オキサジアゾール
１Ｈ  ＮＭＲ（ＣＤＣｌ３）：δ  ８．２３（ｄ，Ｊ＝１．５Ｈｚ，２Ｈ）、８．１８（ｄｄ，Ｊ＝１．５Ｈｚ，Ｊ＝８Ｈｚ，２Ｈ）、７．８８（ｔ，Ｊ＝１．５Ｈｚ，１Ｈ）、７．６５−７．５６（ｍ，３Ｈ）
１３Ｃ  ＮＭＲ（ＣＤＣｌ３）：δ  １６５、１６２、１３７、１３２、１２９、１２８、１２７、１２７、１２４、１２３
【０１７２】
【化４８】
2006520409.tif 000048
２−フェニル−５−（３，５−ビス［９，９−ビスオクチルフルオレン−２−イル］フェニル）−１，３，４−オキサジアゾール
１Ｈ  ＮＭＲ（ＣＤＣｌ３）：δ  ８．５０（ｄ，Ｊ＝１．５Ｈｚ，２Ｈ）、８．２８（ｄｄ，Ｊ＝１．５Ｈｚ，Ｊ＝８Ｈｚ，２Ｈ）、８．１８（ｔ，Ｊ＝１．５Ｈｚ，１Ｈ）、７．９２（ｄ，Ｊ＝８Ｈｚ，２Ｈ）、７．８５−７．７８（ｍ，６Ｈ）、７．６５−７．５８（ｍ，  ３Ｈ）、７．４８−７．３８（ｍ，６Ｈ）、２．１５−２．０５（ｍ，８Ｈ）、１．３５−１．  ０５（ｍ，３０Ｈ）、０．８２（ｔ，Ｊ＝６．５Ｈｚ，１２Ｈ）、０．８０−０．７０（ｍ，  ８Ｈ）
１３Ｃ  ＮＭＲ（ＣＤＣｌ３）：δ  １６５、１６５、１５２、１５１、１４３、１４１、１４０、１３９、１３２、１２９、１２９、１２７、１２７、１２７、１２６、１２５、１２４、１２４、１２３、１２２、１２０、１２０、５５、４０、３２、３０、２９、２４、２３、１４
【０１７３】
【化４９】
2006520409.tif 000049
２−フェニル−５−（３，５−ビス［９−オクチルカルバゾール−３−イル］フェニル）−１，３，４−オキサジアゾール
１Ｈ  ＮＭＲ（ＣＤＣｌ３）：δ  ８．５４（ｄ，Ｊ＝１．５Ｈｚ，２Ｈ）、８．４７（ｄ，Ｊ＝１．５Ｈｚ，２Ｈ）、８．２９−８．２４（ｍ，５Ｈ）、７．９２（ｄｄ，Ｊ＝１．５Ｈｚ，Ｊ＝８Ｈｚ，２Ｈ）、７．６４−７．４８（ｍ，９Ｈ）、７．３４（ｄｔ，Ｊ＝１．５Ｈｚ，Ｊ＝８Ｈｚ，２Ｈ）、４．３８（ｔ，Ｊ＝８Ｈｚ，４Ｈ）、２．０５−１．９０（ｍ，４Ｈ）、１．５５−１．２５（ｍ，２０Ｈ）、０．９５（ｔ，Ｊ＝６．５Ｈｚ，６Ｈ）
１３Ｃ  ＮＭＲ（ＣＤＣｌ３）：δ  １６５、１６５、１４４、１４１、１４０、１３２、１３１、１３０、１２９、１２７、１２６、１２５、１２５、１２４、１２４、１２３、１２３、１２１、１１９、１１９、１０９、１０９、４３、３２、２９、２９、２９、２７、２３、１４
【実施例２２】
【０１７４】
合成例２２
式ＴＰ
【０１７５】
【化５０】
2006520409.tif 000050
に従うある範囲の三元重合体を、調製したが、ここで添え字ｐ、ｑ、及びｒは、三元重合体に存在する構造ユニットの百分率を示し、Ｃ８は、ｎ−オクチルであり、且つＣ１０は、３，７−ジメチルオクチルである。一般に、重合を、次のように行った。
【０１７６】
４×ｑ／１００ｍｍｏｌの２，７−ビス（４，４，５，５−テトラメチル−１，３，２−ジオキサボロリル）−９，９−ビス（３，７−ジメチルオクチル）フルオレン、４×ｐ／１００ｍｍｏｌの２，７−ジブロモ−９，９−ビス（３，７−ジメチルオクチル）フルオレン、４×ｒ／１００ｍｍｏｌのビス［６−ブロモ−９−オクチルカルバゾール−３−イル］（ｎｋ２４３）、２滴の相転移触媒の（Ａｌｄｒｉｃｈから入手可能な、商品名ａｌｉｑｕａｔ  ３３６）メチルトリオクチルアンモニウム＝クロリド、２０ｍｌ（２Ｍ）のＫ２ＣＯ３（水溶液）、及び４０ｍｌのトルエンの混合物を含有するフラスコを、排気し、且つ、三回アルゴンを充満させ、その後、２ｍｏｌ％のＰｄ（ＰＰｈ３）４を、添加した。排気及びアルゴンの充填を、もう一度繰り返し、且つ、その混合物を、４８時間、５５℃で攪拌した。１．５ｍｌのホウ酸のフェニルエステル及びいくらかの新品の触媒の添加によって、重合体の末端をキャップし、その後、５５℃で攪拌することを、２４時間、続けた。反応混合物を、２重量％のＮａＣｌ（水溶液）に添加し、且つ数時間の間、攪拌した。この手順を、新品のＮａＣｌ（水溶液）で一度繰り返した。有機層を、分離し、乾燥させ（ＭｇＳＯ４）、ろ過し、且つ濃縮した。メタノール中での分別及び沈殿（二回）の後、約５５％の重合体が、白色の繊維として、得られた。
【０１７７】
一般的な手順を使用して得られた具体的な重合体
ｎｋ２５７：ｐ＝４０、ｑ＝５０、及びｒ＝１０
ポリスチレン標準に対するゲル浸透クロマトグラフィーによって決定された、Ｍｗ＝２３，０００及び分散Ｄ＝２．０３。吸収スペクトルλｍａｘ＝３８０ｎｍ及び４５０ｎｍに肩を備えた蛍光スペクトルλｍａｘ＝４３０ｎｍ。
【０１７８】
ｎｋ２７７：ｐ＝３０、ｑ＝５０、及びｒ＝２０
ポリスチレン標準に対するゲル浸透クロマトグラフィーによって決定された、Ｍｗ＝１６，７０８及び分散Ｄ＝２．７９。吸収スペクトルλｍａｘ＝３８０ｎｍ及び４５０ｎｍに肩を備えた蛍光スペクトルλｍａｘ＝４３０ｎｍ。
【０１７９】
ｎｋ２８６：ｐ＝３５、ｑ＝５０、及びｒ＝１５
ポリスチレン標準に対するゲル浸透クロマトグラフィーによって決定された、Ｍｗ＝１１，８６５及び分散Ｄ＝２．１５。吸収スペクトルλｍａｘ＝３８０ｎｍ及び４５０ｎｍに肩を備えた蛍光スペクトルλｍａｘ＝４３０ｎｍ。
【０１８０】
ｎｋ２８７：ｐ＝２５、ｑ＝５０、及びｒ＝２５
ポリスチレン標準に対するゲル浸透クロマトグラフィーによって決定された、Ｍｗ＝１５，２８５及び分散Ｄ＝２．４６。吸収スペクトルλｍａｘ＝３８０ｎｍ及び４５０ｎｍに肩を備えた蛍光スペクトルλｍａｘ＝４３０ｎｍ。
【０１８１】
ｎｋ３８０：ｐ＝０、ｑ＝５０、及びｒ＝５０
【実施例２３】
【０１８２】
合成例２３
【０１８３】
【化５１】
2006520409.tif 000051
式ＴＰ２の三元重合体ＮＫ４２３を、ここでｐ＝２０、ｑ＝５０，及びｒ＝３０であるが、ジブロミドの、２，７−ジブロモ−９，９−ビス（３，７−ジメチルオクチル）フルオレンの代わりに、２，５−ビス（４−ブロモフェニル）−１，３，４−オキサジアゾールを使用することを除いて、合成例２２の手順と一致して、合成した。
【０１８４】
同じように、式Ｔ３の重合体を、２−フェニル−５−（３，５−ジブロモフェニル）−１，３，４−オキサジアゾールを使用して、調製する。
【０１８５】
【化５２】
2006520409.tif 000052
ｊｊｂ８５７：ｐ＝２０、ｑ＝５０、ｒ＝３０
ｎｋ４７７：ｐ＝５０、ｑ＝０、ｒ＝５０
【実施例２４】
【０１８６】
実施形態１
上文で合成された多くのカルバゾールの化合物、本発明と一致するいくつか及び本発明と一致しないいくつか、のサイクリックボルタモグラムを記録する。具体的には、サイクリックボルタモグラムを、支持電解質として０．１Ｍのテトラブチルアンモニウム＝ヘキサフルオロホスファートで記録した。作用電極は、白金の円盤（０．２ｃｍ２）であり、対電極は、白金の板（０．５ｃｍ２）であり、且つ、飽和のカロメル電極を、Ｆｃ／Ｆｃ＋の対に対して較正された、参照電極として使用した。
【０１８７】
Ｅ０を、不可逆の酸化及び還元に使用する。それは、下付き文字に依存して、第一の酸化波又は第一の還元波のピーク電位を表す。可逆の（又は準可逆の）酸化及び還元について、Ｅ１／２及びΔＥを使用する。陰極波及び陽極波は、波の位置の中心が、Ｅ１／２に置かれる一方で、ΔＥによって分離される。
【０１８８】
そのように記録されたサイクリックボルタモグラムから、半波酸化電位Ｅ１／２，ｏｘ（Ｖ単位）、還元波のΔＥｏｘ（ｍＶ単位）、及び最高被占軌道（ＨＯＭＯ）のエネルギーＥＨＯＭＯ（ｅＶ単位）が、導かれる。ＨＯＭＯのエネルギーは、ＥＨＯＭＯ＝４．３６＋Ｅ１／２のように半波電位に関係付けられる。これらのデータを、表１に集める。
【０１８９】
【表１】
2006520409.tif 000053
表１における化合物のいずれも還元波を示さない。
【０１９０】
表１は、本発明と一致する（カルバゾールの多量体の列での記載事項“あり”）カルバゾールの多量体を有するカルバゾールの化合物が、約５．２から約５．４ｅＶの範囲におけるＨＯＭＯのエネルギーを有することを、明らかに示す。ＨＯＭＯのエネルギーのこの範囲は、特に酸化スズインジウムのような高い仕事関数の電極の材料との優れた正孔を注入する接触を提供する能力を有するために、当技術において知られる（たとえば、Ｎａｔｕｒｅ，４０４，第４８１頁，２０００におけるＨｏ等を参照のこと）ポリ（フェニレンビニレン）の化合物において観察されたものに、匹敵する。
【０１９１】
表１は、本発明と一致しない、単量体のカルバゾールのユニットを有する化合物のＨＯＭＯのエネルギーが、顕著に大きい、すなわち、約５．８ｅＶであることを、さらに明らかに示す。５．４０ｅＶのｎｋ２５３２０／２５３２１についてＨＯＭＯのエネルギーが、９，９−ビスデシル−フルオレンのユニットのＨＯＭＯに帰することに留意すること。
【実施例２５】
【０１９２】
実施形態２
本発明のカルバゾールの多量体の化合物の好ましい正孔を注入する性質をさらに実証するために、合成例２２で合成した重合体を、多くの有機電界発光デバイスを製造するために、使用する。本発明と一致するカルバゾールの化合物の使用は、電界発光デバイス及びそれらの製造する方法が、全く従来のものであることを、予期した。その電界発光デバイスは、層の積層体ＩＴＯ／ＰＥＤＯＴ：ＰＳＳ／ｎｋ２５７／ＢａＡｌであり、ここで、ＩＴＯは、酸化スズインジウムの正孔を注入する電極であり、ＰＥＤＯＴ：ＰＳＳが、Ｂａｙｅｒ  ＡＧ又はＨＣ  Ｓｔａｒｃｋから入手可能であるようなポリ（スチレンスルホン酸）（ＰＳＳ）がドープされたポリ（エチレンジオキシチオフェン）（ＰＥＤＯＴ）の正孔輸送層であり、ｎｋ２５７は、合成例２２で合成したようなｎｋ２５７と名付けられた三元重合体を含む電界発光層であり、且つＢａＡｌは、Ｂａの層及びＡｌの層の電子を注入する電極の層である。電界発光デバイスは、電圧源に接続され、且つ、電圧が、印加される。フォトダイオードは、電界発光デバイスの発光側に配置される。フォトダイオードの電流は、デバイスによって放出された光の量の尺度である。フォトダイオードの電流は、印加された電圧の関数として測定される。
【０１９３】
その結果を、図１にプロットする。
【０１９４】
図１を参照して、電界発光デバイスは、約４．５Ｖで光を放出することを開始する。ダイオード、フォトダイオードの較正の結果は、４．５Ｖで、その輝度が、１から１０Ｃｄ／ｍ２の範囲にあることを、教示する。約６Ｖで測定されたダイオードの電流は、約５００Ｃｄ／ｍ２の輝度に対応する。
【０１９５】
６Ｖでのそのデバイスの外部効率は、約０．３Ｃｄ／Ａである。
【０１９６】
図２の曲線Ａは、図１のデバイスの電界発光のスペクトルを示す。発光は、４５０ｎｍにおける肩を伴って、約４２０ｎｍで最高点に達する。よって、放出された光の色は、青色である。
【０１９７】
類似の結果が、本発明と一致する三元重合体ｎｋ２７７、ｎｋ２８６、及びｎｋ２８７を含むデバイスで得られる。
【実施例２６】
【０１９８】
実施形態３（本発明と一致しない）
実施形態２の本発明と一致する三元重合体のカルバゾールの化合物の発光性の層の代わりに、構造的に類似のポリ（ビニルカルバゾール）の発光性の層を有する本発明と一致しない比較の電界発光デバイスは、実施形態２のものに類似する様式で、製造されると共に測定される。ポリ（ビニルカルバゾール）は、単量体のカルバゾールのユニットを含む重合体である。１Ｃｄ／ｍ２を超過する光の放出を観察するために、１６Ｖを超過する電圧が、要求される。対応する効率は、実施形態２のデバイスのものよりも低い桁の大きさである。
【０１９９】
実施形態２及び３の結果は、特に、光の放出についての低い立ち上がりは、本発明と一致するカルバゾールの化合物の好ましい電荷を注入する性質及び電界発光の青色の光に対するそれらの能力を実証する。
【実施例２７】
【０２００】
実施形態４
実施形態２に記載されたタイプの電界発光デバイスは、ここでは電界発光層が、本発明と一致するカルバゾールの化合物及び三重項の発光体の化合物の組み合わせを含むという差を伴って、製造される。本発明と一致するカルバゾールの化合物は、カルバゾールの重合体ｎｋ２５７であり、且つ、三重項の発光体は、橙色の光を放出する化合物Ｉｒｐｑである。Ｉｒｐｑは、イリジウム（ＩＩＩ）ビス（２−フェニルキノリル−Ｎ，Ｃ２’）アセチルアセトナートについての短縮であり、Ｌａｍａｎｓｋｙ等のＪ．Ａｍ．Ｃｈｅｍ．Ｓｏｃ．１２３（２００１）４３０４に開示され、且つ、６重量％の濃度で使用される。
【０２０１】
図２の曲線Ｃは、この電界発光デバイスの電界発光のスペクトルを示す。そのデバイスは、Ｉｒｐｑの発光特性の、橙色の光を放出する。カルバゾールの化合物の青色の発光特性（曲線Ａを比較すること）は、観察されない。測定されたデバイスの電流対駆動電圧の曲線は、三重項の発光体が不在であるが他の点では同一であるデバイスのものと、実質的に同じであり、電荷の注入及び輸送が、本質的に、カルバゾールのホストの化合物によって操作されることを実証する。従って、カルバゾールのホストの化合物は、正孔及び電子の注入によって、エネルギーを与えられ、且つ、ホストにこのように蓄積されたエネルギーは、三重項の発光体のゲストＩｒｐｑへ実質的に移動させられる。その電界発光デバイスの効率は、実施形態２の三重項の発光体無しのデバイスよりも十倍高い、約４００Ｃｄ／ｍ２で約３Ｃｄ／Ａであると測定される。
【０２０２】
発光性の層が、ホストとしての９４重量％のカルバゾールの重合体ｎｋ２５７及びゲストとしての６重量％の緑色の光を放出する三重項の発光体Ｉｒ（ｐｐｙ）３のゲスト−ホスト系を含むことを除いて先のものと同一である、さらなる電界発光デバイスが、製造され、ここで、Ｉｒ（ｐｐｙ）３は、ｆａｃ−トリス（２−フェニルピリジン）イリジウムについての短縮である。Ｉｒ（ｐｐｙ）３は、Ａｍｅｒｉｃａｎ  Ｄｙｅ  Ｓｏｕｒｃｅ  Ｉｎｃ．から入手可能である。
【０２０３】
図２の曲線Ｂは、この電界発光デバイスの電界発光のスペクトルを示す。そのデバイスは、Ｉｒ（ｐｐｙ）３の発光特性の緑色の光を実質的に放出する。デバイスの電流対駆動電圧の曲線は、三重項の発光体を有さないが他の点では同一である、実施形態２のデバイスのものと実質的に同じである。明らかに、電荷の注入及び輸送は、カルバゾールのホストによって実質的に操作され、且つ、電荷（正孔及び電子）の注入と関連したエネルギーが、ホストからゲストへ実質的に移動させられる。
【０２０４】
図２の曲線Ｂは、少量の発光が、カルバゾールの重合体に由来することを示す。これは、必ずしも全てのエネルギー（励起子）が、三重項の発光体へ移動させられないこと、及び／又は、三重項の発光体によって受け入れられたエネルギー（電荷又は励起子）が、カルバゾールの重合体へ逆戻りに移動させられることを示す。いずれかの場合に、光の放出が、三重項の発光体から最も効率的であるので、電界発光デバイスの効率は、悪影響を及ぼされることが、予期される。実際に、その効率は、５０から４００ｃｄ／ｍ２の範囲において０．３Ｃｄ／Ａであると測定され、それは、橙色の三重項の発光体Ｉｒｐｑを備えたデバイスの効率よりも顕著に低く、ここで、カルバゾールからの発光は、観察されなかった。電界発光デバイスの効率に悪影響を及ぼすこともある、さらなる因子は、三重項の発光体からカルバゾールのホストの重合体の三重項の状態への（励起子の）エネルギーの逆戻りの移動である。このような逆戻りの移動は、エネルギーの点で、三重項の発光体の発光準位よりも低い三重項の準位を要求する。
【実施例２８】
【０２０５】
実施形態５
本発明と一致するカルバゾールの化合物の一系列の溶液を、メチルＴＨＦに適切な量のカルバゾールの化合物を溶解させると共に固体のガラスを形成するために約７６Ｋまで液体窒素でその溶液を冷却することによって、調製する。その温度で、そのガラスのゲートで制御された及びゲートで制御されてない発光スペクトルが、蛍光（速い過程）と燐光（遅い過程）との間で区別するために、取られる。燐光スペクトルは、振電の帯列の一系列のピーク特性を、明らかに示す。燐光の放出に割り当てることができるスペクトルにおける最低のエネルギーのピークの最高のエネルギーのピークは、カルバゾールの化合物の三重項のエネルギー準位に対応するように、取られる。このように決定された三重項のエネルギー準位を、以下の表２に集める。図３は、対応するスペクトルを示す。
【０２０６】
【表２】
2006520409.tif 000054
表２を参照して、二量体中の三重項のエネルギーは、同じである。同じことは、三量体についても当てはまり、窒素原子における置換基が、三重項のエネルギー準位に影響を持たないことを示す。さらに、二量体及び三量体の三重項のエネルギーは、ほとんど同じであり、三重項のエネルギーが、多量体における単量体の数には、実質的に無関係であることを示す。ピーク波長は、４５０ｎｍにあり、三重項のエネルギーは、橙色のＩｒｐｑ及び緑色のＩｒ（ｐｐｙ）３の三重項の発光体へエネルギーを移動させること、並びに、三重項の準位への逆戻りの移動を予防することを、可能とするためには、十分に高い。比較のために、カルバゾールの単量体の三重項のエネルギーは、約２４，６００ｃｍ−１である。明らかに、三重項の状態は、約二個のカルバゾールのユニットにわたって延びる、むしろ局在化された性質のものである。
【実施例２９】
【０２０７】
実施形態６
ＩＴＯで被覆されたガラスの基板上に、次の組成
３０．１ｎｍのα−ＮＰＤ／３０ｎｍの（９１．７重量％のＪｊｂ７９６−０４ｋ，８．３重量％のＩｒ（ｐｐｙ）３）／１０ｎｍのバソクプロイン／４０ｎｍのＡｌｑ３／１．５ｎｍのＬｉ＝ベンゾアート／７０ｎｍのＡｌを有する、層の積層体ＨＴＬ／ＬＥＬ／ＨＢＬ／ＥＴＬ／ＥＩＥを、真空蒸着によって、堆積させるが、ここでα−ＮＰＤは、Ｎ，Ｎ’−ジ（ナフタレン−１−イル）−Ｎ，Ｎ’−ジフェニル−ベンジジンであり、且つ、バソクプロインは、２，９−ジメチル−４，７−ジフェニル−１，１０−フェナントロリンである。Ａｌｑ３は、アルミニウムトリスオキシン（aluminum  trisoxine）である。カルバゾールの二量体Ｊｊｂ７９６−０４ｋは、２４０℃で蒸発させられる。そのデバイスは、三重項の発光体Ｉｒ（ｐｐｙ）３の特性の緑色の光を放出する。そのデバイスの外部効率は、約３０から３５Ｃｄ／Ａである。１５から２５Ｃｄ／Ａの外部効率を有するデバイスは、二量体のカルバゾールＪｊｂ７９６−０４ｋを、カルバゾールの三量体Ｊｊｂ８００−０５で交換するとすれば、得られる。
【０２０８】
必ずしもどんな理論によっても束縛されることを望むものではないが、このような効率を、ただ、カルバゾールの化合物における三重項の励起子を、三重項の発光体へ効率的に移動させる、及び／又は、三重項の発光体における三重項の励起子が、カルバゾールの重合体へ移動させられることを効率的に予防するとすれば、得ることができることが、信じられる。このような効率的な移動及び／又は逆戻りの移動の効率的な予防は、カルバゾールの化合物の三重項が、三重項の発光体の三重項の準位より上に位置させられることを要求する。表２に従って、カルバゾールの二量体及び三量体の三重項の準位は、約２２，０００ｃｍ−１であり、且つ、Ｉｒ（ｐｐｙ）３の三重項の準位は、約１８，０００ｃｍ−１である。
【０２０９】
さらに、二量体ＪｊＢ７９６−０４ｋのＨＯＭＯのエネルギーは、５．３２ｅＶであり、且つ、三量体のものは、５．２５ｅＶであり、容易な正孔の注入を可能にする。
【実施例３０】
【０２１０】
実施形態７
実施形態２に類似して、次の層の積層体
ＩＴＯ／ＰＥＤＯＴ：ＰＳＳ／（ｘ重量％のｎｋ３８０，１００−ｘ重量％のＩｒｐｑ）／ＢａＡｌ
の電界発光デバイスが、得られる。より具体的には、Ｉｒｐｑの量が変動させられる、一系列のデバイスが、用意される。その系列のいたるところで、橙色の三重項の発光体Ｉｒｐｑの光の放出特性が、観察される。１００−ｘ＝８重量％のＩｒｐｑのデバイスは、最も良好な性能を有し、その効率は、約１５から２０Ｖの駆動電圧で１２Ｃｄ／Ａである。
【実施例３１】
【０２１１】
実施形態８
先の実施形態に類似して、次の層の積層体
ＩＴＯ／ＰＥＤＯＴ：ＰＳＳ／ＬＥＬ／ＢａＡｌ
を有する電界発光デバイスが、製造され、且つ各々の効率が、測定される。それらの結果を、次のように要約することができる。
【０２１２】
ＬＥＬ＝９２重量％のｎｋ４３２及び８重量％のＩＲＡの発光性の層であり、ここでＩＲＡは、赤色を放出する三重項の発光体である。効率は、５Ｖで約５Ｃｄ／Ａである。
【０２１３】
ＬＥＬ＝９２重量％のｊｊｂ８５７及び８重量％のＩＲＡの発光性の層であり、ここでＩＲＡは、赤色を放出する三重項の発光体である。効率は、６Ｖで約７．３Ｃｄ／Ａである。
【０２１４】
ＬＥＬ＝９２重量％のｎｋ４３２及び８重量％の緑色の光を放出する三重項の発光体Ｉｒ（ｐｐｙ）３の発光性の層である。効率は、５Ｖで約２Ｃｄ／Ａである。
【０２１５】
ＬＥＬ＝９２重量％のＪＪＢ８５７及び８重量％の緑色の光を放出する三重項の発光体Ｉｒ（ｐｐｙ）３の発光性の層である。効率は、７Ｖで約１０Ｃｄ／Ａである。
【０２１６】
全ての事例において、三重項の発光体の光の放出特性が、得られる。
【０２１７】
特に効率的なＥＬデバイスは、９２重量％のｎｋ４７７及び８重量％のＩｒ（ｐｐｙ）３の発光性の層で得られる。効率は、６．８Ｖで約１６．８Ｃｄ／Ａであると測定される。
【０２１８】
その効率は、約１０００−６０００ｃｄ／ｍ２の輝度の範囲のある範囲で得られる。そのデバイスの発光は、三重項の発光体のものに対応する。カルバゾールの重合体の残りの発光は、観察されない。
【図面の簡単な説明】
【０２１９】
【図１】フォトダイオードの電流Ｉｄ（Ａ単位）対本発明と一致するカルバゾールの多量体のユニットを含む重合体を含む電界発光デバイスに印加された電圧Ｖ（Ｖ単位）のグラフを示す。
【図２】本発明と一致するカルバゾールの化合物を含む電界発光デバイスのＡ、Ｂ、及びＣと名付けられた電界発光のスペクトルを示す。
【図３】本発明と一致する一系列のカルバゾールの化合物の燐光の発光スペクトルを示す。
【図１】
2006520409.tif 000057
【図２】
2006520409.tif 000058
【図３】
2006520409.tif 000059
【国際調査報告】
2006520409.tif 000060
2006520409.tif 000061
2006520409.tif 000062
2006520409.tif 000063